(57)【要約】  本発明は、偽造及び違法複製に対する例えば紙幣及び身分証明書類等のセキュリティ文書の保護の分野に関する。特に、本発明は、ｉ）ａ）１つ若しくは複数のボイド（Ｖ）及びｂ）１つ若しくは複数の窪み（Ｉ）並びに／又は１つ若しくは複数の突起（Ｐ）を含む軟磁性板（ｘ３１）と、ｉｉ）１つ又は複数の双極子磁石（ｘ３２）とを備えた磁気アセンブリを用いて、２つ以上の入れ子になったしるしを示す光学効果層（ＯＥＬ）のためのプロセスを提供する。【選択図】図１０Ｄ
2021531967.tif 000002
【特許請求の範囲】
【請求項１】
２つ以上の入れ子になったしるしを示す光学効果層（ＯＥＬ）を基板（ｘ２０）上に生成するためのプロセスであって、
ａ）コーティング層（ｘ１０）を基板（ｘ２０）上に形成するために、ｉ）血小板状磁性又は磁化可能顔料粒子及びｉｉ）バインダ材料を含むコーティング組成物を前記基板（ｘ２０）表面に塗布するステップであり、前記コーティング組成物が第１の液体状態である、ステップと、
ｂ）磁気アセンブリ（ｘ３０）の磁界に前記コーティング層（ｘ１０）を曝露するステップであり、前記磁気アセンブリ（ｘ３０）が、
ｉ）透磁率の高い１つ若しくは複数の軟磁性金属、合金、若しくは化合物を含むか、又は、およそ２５重量％〜およそ９５重量％の軟磁性粒子が非磁性材料中に分散した複合材で造られた軟磁性板（ｘ３１）であり、前記重量百分率が前記磁性板（ｘ３１）の総重量に基づき、
前記軟磁性板（ｘ３１）は、１つ又は複数の双極子磁石（ｘ３２）を受容する１つ又は複数のボイド（Ｖ）を含み、
前記軟磁性板（ｘ３１）は、それぞれが１つ若しくは複数の連続ループ状しるし及び／又は１つ若しくは複数の不連続ループ状しるしを形成する１つ若しくは複数の窪み（Ｉ）及び／又は１つ若しくは複数の突起（Ｐ）を備え、
前記１つ又は複数のボイド（Ｖ）が、前記１つ若しくは複数の連続ループ状しるし及び／又は前記１つ若しくは複数の不連続ループ状しるしに囲まれた、軟磁性板（ｘ３１）と、
ｉｉ）それぞれの磁気軸が前記基板（ｘ２０）表面と実質的に垂直な前記１つ又は複数の双極子磁石（ｘ３２）であり、すべての磁場方向が同じで、前記１つ又は複数のボイド（Ｖ）内に配設された、前記１つ又は複数の双極子磁石（ｘ３２）と、
を備える、ステップと、
ｃ）前記血小板状磁性又は磁化可能顔料粒子をそれぞれの選ばれた位置及び配向に固定するために、前記コーティング組成物を固化させて第２の状態とするステップと、
を含む、プロセス。
【請求項２】
前記軟磁性板（ｘ３１）が、前記１つ又は複数の窪み（Ｉ）を含み、前記１つ又は複数の双極子磁石（ｘ３２）の上面が、前記軟磁性板（ｘ３１）の上面と同一平面である、請求項１に記載のプロセス。
【請求項３】
前記軟磁性板（ｘ３１）が、前記１つ又は複数の突起（Ｐ）を含み、前記１つ又は複数の双極子磁石（ｘ３２）の上面が、前記軟磁性板（ｘ３１）の上面と同一平面である、請求項１に記載のプロセス。
【請求項４】
前記血小板状磁性又は磁化可能顔料粒子の少なくとも一部を２軸配向させるために、前記コーティング層（ｘ１０）を装置の動的な磁界に曝露するステップであり、前記ステップｂ）の前又は前記ステップｂ）と同時に、かつ前記ステップｃ）の前に発生する、ステップをさらに含む、請求項１〜３のいずれか一項に記載のプロセス。
【請求項５】
前記軟磁性板（ｘ３１）が、ポリマーマトリクスである非磁性材料中に分散したおよそ２５重量％〜およそ９５重量％の軟磁性粒子を含む複合材で造られ、前記ポリマーマトリクスは、ポリアミド、コポリアミド、ポリフタルイミド、ポリオレフィン、ポリエステル、ポリテトラフルオロエチレン、ポリアクリレート、ポリメタクリレート、ポリイミド、ポリエーテルイミド、ポリエーテルエーテルケトン、ポリアリルエーテルケトン、ポリフェニレンスルファイド、液晶ポリマー、ポリカーボネート、及びこれらの混合物から成る群から選択される熱可塑性材料、又は、エポキシ樹脂、フェノール樹脂、ポリイミド樹脂、シリコン樹脂、及びこれらの混合物から成る群から選択される熱硬化性材料のいずれかを含むか、又は、これらのいずれかから成る、請求項１〜４のいずれか一項に記載のプロセス。
【請求項６】
前記軟磁性粒子が、カルボニル鉄、カルボニルニッケル、コバルト、及びこれらの組合せから成る群から選択される、請求項１〜５のいずれか一項に記載のプロセス。
【請求項７】
前記軟磁性粒子が、およそ０．５μｍ〜およそ１００μｍのｄ５０を有する、請求項１〜６のいずれか一項に記載のプロセス。
【請求項８】
前記１つ又は複数のボイド（Ｖ）が、前記軟磁性板（ｘ３１）の厚さと比較しておよそ５％〜およそ１００％の深さを有し、及び／又は、前記１つ又は複数の窪み（Ｉ）が、前記軟磁性板（ｘ３１）の厚さと比較しておよそ５％〜およそ１００％、好ましくはおよそ５％〜およそ９０％の深さを有し、及び／又は、前記１つ又は複数の突起（Ｐ）が、前記軟磁性板（ｘ３１）の厚さと比較しておよそ５％〜およそ１００％の高さ（Ｈ）を有する、請求項５〜７のいずれか一項に記載のプロセス。
【請求項９】
前記１つ又は複数の双極子磁石（ｘ３２）の直径が、前記１つ又は複数のボイド（Ｖ）のサイズよりも小さい、請求項１〜８のいずれか一項に記載のプロセス。
【請求項１０】
前記コーティング組成物を固化させる前記ステップｃ）が、前記ステップｂ）と一部同時に実行される、請求項１〜９のいずれか一項に記載のプロセス。
【請求項１１】
前記血小板状磁性又は磁化可能顔料粒子が、血小板状磁性薄膜干渉顔料粒子、血小板状磁性コレステリック液晶顔料粒子、磁性材料を含む血小板状干渉被覆顔料粒子、及びこれらの２つ以上の混合物から成る群から選択される血小板状光学可変磁性又は磁化可能顔料粒子である、請求項１〜１０のいずれか一項に記載のプロセス。
【請求項１２】
請求項１〜１１のいずれか一項に記載のプロセスによって生成される光学効果層（ＯＥＬ）。
【請求項１３】
請求項１２に記載の１つ又は複数の光学効果層（ＯＥＬ）を備えたセキュリティ文書又は装飾要素又は装飾物体。
【請求項１４】
セキュリティ文書又は装飾要素又は装飾物体を製造する方法であって、
ａ）セキュリティ文書又は装飾要素又は装飾物体を用意するステップと、
ｂ）前記セキュリティ文書又は装飾要素又は装飾物体に含まれるように、請求項１〜１１のいずれか一項に記載のプロセスに従って光学効果層を用意するステップと、
を含む、方法。
【請求項１５】
前記１つ又は複数の双極子磁石（ｘ３２）と併せた、請求項１〜１１のいずれか一項に記載の前記軟磁性板（ｘ３１）の使用であって、前記１つ又は複数の双極子磁石（ｘ３２）がそれぞれ、前記基板（ｘ２０）表面と実質的に垂直な磁気軸を有し、前記１つ又は複数の双極子磁石（ｘ３２）がすべて、同じ磁場方向を有し、血小板状磁性又は磁化可能顔料粒子を基板上のコーティング層内において磁気配向させるために、前記１つ又は複数の双極子磁石（ｘ３２）が前記ボイド（Ｖ）内に配設される、使用。
【発明の詳細な説明】
【技術分野】
【０００１】
[001]本発明は、磁気配向血小板状磁性又は磁化可能顔料粒子を含む光学効果層（ＯＥＬ）を生成するためのプロセスの分野に関する。特に、本発明は、配向血小板状磁性又は磁化可能顔料粒子を含むコーティング層内に、入れ子になった２つ以上のしるしを示す光学効果層（ＯＥＬ）を生成するためのプロセスと、前記ＯＥＬの偽造防止手段としてのセキュリティ文書若しくはセキュリティ物品上での使用、又は装飾目的としての使用と、を提供する。
【背景技術】
【０００２】
[002]当技術分野においては、配向磁性又は磁化可能顔料粒子、特に、光学可変磁性又は磁化可能顔料粒子を含むインク、組成物、コーティング、又は層を用いることにより、セキュリティ要素を製造することが、例えばセキュリティ文書の分野において知られている。配向磁性又は磁化可能顔料粒子を含むコーティング又は層については、例えば米国特許第２，５７０，８５６号、米国特許第３，６７６，２７３号、米国特許第３，７９１，８６４号、米国特許第５，６３０，８７７号、及び米国特許第５，３６４，６８９号に開示されている。配向磁性変色顔料粒子を含むことによって特に良好な光学効果を示し、セキュリティ文書の保護に有用なコーティング又は層については、国際公開第２００２／０９０００２  Ａ２号及び国際公開第２００５／００２８６６  Ａ１号に開示されている。
【０００３】
[003]例えばセキュリティ文書のセキュリティフィーチャは一般的に、一方では「秘密」のセキュリティフィーチャ、他方では「公然」のセキュリティフィーチャに分類可能である。秘密のセキュリティフィーチャによる保護は、そのような対策が検出困難であり、検出には通常、特殊な機器及び知識が必要である、という原則に依拠している。一方、「公然」のセキュリティフィーチャは、人間の感覚のみで容易に検出可能であり、例えばそのような対策の可視化及び／又は触覚による検出が可能でありながら、製造及び／又はコピーは依然として困難である、という概念に依拠している。ただし、公然のセキュリティフィーチャの有効性は、それぞれのセキュリティフィーチャとしての認識容易性に大きく依存する。
【０００４】
[004]印刷インク又はコーティングにおける磁性又は磁化可能顔料粒子は、対応する構成の磁界の印加により、未固化（すなわち、湿潤）コーティング中で磁性又は磁化可能顔料粒子を局所的に配向させた後、コーティングを固化させることによって、磁気誘導像、デザイン、及び／又はパターンを生成することを可能にする。その結果は、固定された安定的な磁気誘導像、デザイン、又はパターンである。コーティング組成物中の磁性又は磁化可能顔料粒子の配向のための材料及び技術は、例えば米国特許第２，４１８，４７９号、米国特許第２，５７０，８５６号、米国特許第３，７９１，８６４号、独国特許出願公開第２００６８４８号、米国特許第３，６７６，２７３号、米国特許第５，３６４，６８９号、米国特許第６，１０３，３６１号、欧州特許第０４０６６６７号、米国特許出願公開第２００２／０１６０１９４号、米国特許出願公開第２００４／０００９３０８号、欧州特許出願公開第０７１０５０８号、国際公開第２００２／００９００２号、国際公開第２００３／０００８０１号、国際公開第２００５／００２８６６号、国際公開第２００６／０６１３０１号に開示されている。このように、偽造に対する耐性が高い磁気誘導パターンが得られる。対象とするセキュリティ要素は、磁性若しくは磁化可能顔料粒子又は対応するインク、並びに前記インクの印刷及び印刷インク中の前記顔料の配向に用いられる特定の技術の両者を利用することによってのみ達成される。
【０００５】
[005]欧州特許第１６４１６２４号、欧州特許第１９３７４１５号、及び欧州特許第２１５５４９８号は、磁性又は磁化可能顔料粒子を含む未固化（すなわち、湿潤）コーティング組成物にしるしを磁気転写して光学効果層（ＯＥＬ）を形成するための装置及び方法を開示する。開示の方法によれば、顧客固有の磁気デザインを有するセキュリティ文書及び物品を生成可能であるため都合が良い。
【０００６】
[006]欧州特許第１６４１６２４号は、磁性又は磁化可能粒子を含む湿潤コーティング組成物に転写されるデザインに対応するしるしを基板上に磁気転写するための装置を開示する。開示の装置は、表面と実質的に垂直な方向に永久磁化された永久磁石材料の本体を備え、前記本体の表面には、その磁界の摂動を生じさせる彫刻の形態のしるしを有する。開示の装置は、セキュリティ印刷の分野等において使用される高速印刷プロセスにおける高分解能パターンの転写によく適している。ただし、欧州特許第１９３７４１５号に記載の通り、欧州特許第１６４１６２４号に開示の装置は、光学効果層の反射が不十分で、視覚的外見がかなり暗くなる可能性がある。
【０００７】
[007]欧州特許第１９３７４１５号は、基板上の磁性又は磁化可能顔料薄片を含む湿潤コーティング組成物にしるしを磁気転写するための改良された装置を開示する。開示の装置は、第１の磁界を有し、前記しるしを表す表面起伏、彫刻、又は切り欠きを表面に有する少なくとも１つの磁化された磁性板と、第２の磁界を有する少なくとも１つの付加的な磁石とを備え、付加的な磁石が磁性板に隣接して固定配置されることにより、それぞれの磁界が実質的に重なり合う。
【０００８】
[008]移動リング効果が効率的なセキュリティ要素として開発されている。移動リング効果は、前記光学効果層の傾斜角に応じて任意のｘ−ｙ方向に移動するように見える漏斗、円錐、ボウル、円、楕円、及び半球等の物体の光学的錯覚像から成る。移動リング効果を生む方法については、例えば欧州特許出願公開第１  ７１０  ７５６  Ａ１号、米国特許第８，３４３，６１５号、欧州特許出願公開第２  ３０６  ２２２  Ａ１号、欧州特許出願公開第２  ３２５  ６７７  Ａ２号、及び米国特許出願公開第２０１３／０８４４１１号に開示されている。
【０００９】
[009]国際公開第２０１１／０９２５０２  Ａ２号は、視角の変化で見かけ上の単一の移動リングを表示する移動リング像を生成する装置を開示している。開示の移動リング像は、軟磁化可能シートと、磁気軸がコーティング層の平面に垂直であるとともに前記軟磁化可能シートの下側に配設された球状磁石との組合せにより生成された磁界によって磁性又は磁化可能粒子の配向を可能とする装置の使用によって取得又は生成され得る。
【００１０】
[010]国際公開第２０１４／１０８４０４  Ａ２号は、コーティング中に分散した複数の磁気配向非球状磁性又は磁化可能粒子を含む光学効果層（ＯＥＬ）を開示している。開示のＯＥＬの特定の磁気配向パターンは、ＯＥＬの傾斜に際して移動する単一のループ状体の光学効果又は印象を観察者に与える。さらに、国際公開第２０１４／１０８４０４  Ａ２号は、ループ状体において、当該ループ状体に囲まれた中央領域の反射帯による突起の光学効果又は印象をさらにもたらすＯＥＬを開示している。開示の突起は、ループ状体に囲まれた中央領域に存在する半球等の３次元物体の印象を与える。
【００１１】
[011]国際公開第２０１４／１０８３０３  Ａ１号は、コーティング中に分散した複数の磁気配向非球状磁性又は磁化可能粒子を含む光学効果層（ＯＥＬ）を開示している。開示のＯＥＬの特定の磁気配向パターンは、１つの共通中央領域を囲み、視角に応じた見かけ上の運動を示す複数の入れ子になったループ状体の光学効果又は印象を観察者に与える。
【００１２】
[012]以上から、複数すなわち２つ以上の入れ子になった動的効果を示すカスタマイズ光学効果層（ＯＥＬ）を良好な品質で基板上に生成するためのプロセスが依然として求められており、前記プロセスは、人目を引く効果のみならず、明るくて十分に分解された外見を示す動的なＯＥＬの生成を可能にしつつ、信頼性があり、実装が容易で、高速に機能し得るものとする。
【発明の概要】
【００１３】
[013]したがって、本発明は、上述の従来技術の不備を克服することを目的とする。これは、光学効果層（ＯＥＬ）を生成するためのプロセスであって、
ａ）コーティング層（ｘ１０）を基板（ｘ２０）上に形成するために、ｉ）血小板状磁性又は磁化可能顔料粒子及びｉｉ）バインダ材料を含むコーティング組成物を前記基板（ｘ２０）表面に塗布するステップであり、前記コーティング組成物が第１の液体状態である、ステップと、
ｂ）磁気アセンブリ（ｘ３０）の磁界にコーティング層（ｘ１０）を曝露するステップであり、磁気アセンブリ（ｘ３０）が、ｉ）透磁率の高い１つ若しくは複数の軟磁性金属、合金、若しくは化合物を含むか、又は、およそ２５重量％〜およそ９５重量％の軟磁性粒子が非磁性材料中に分散した複合材で造られた軟磁性板（ｘ３１）であり、重量百分率が当該磁性板（ｘ３１）の総重量に基づき、軟磁性板（ｘ３１）は、１つ又は複数の双極子磁石（ｘ３２）を受容する１つ又は複数のボイド（Ｖ）を含み、軟磁性板（ｘ３１）は、それぞれが１つ若しくは複数の連続ループ状しるし並びに／又は１つ若しくは複数の不連続ループ状しるしを形成する１つ若しくは複数の窪み（Ｉ）及び／又は１つ若しくは複数の突起（Ｐ）を備え、１つ又は複数のボイド（Ｖ）が、１つ若しくは複数の連続ループ状しるし及び／又は１つ若しくは複数の不連続ループ状しるしに囲まれた、軟磁性板（ｘ３１）と、
ｉｉ）それぞれの磁気軸が基板（ｘ２０）表面と実質的に垂直な前記１つ又は複数の双極子磁石（ｘ３２）であり、すべての磁場方向が同じで、１つ又は複数のボイド（Ｖ）内に配設された、前記１つ又は複数の双極子磁石（ｘ３２）と、
を備える、ステップと、
ｃ）血小板状磁性又は磁化可能顔料粒子をそれぞれの選ばれた位置及び配向に固定するために、コーティング組成物を固化させて第２の状態とするステップと、
を含む、プロセスの提供により実現される。
【００１４】
[014]また、本明細書には、本明細書に記載のプロセスにより生成された光学効果層（ＯＥＬ）と、本明細書に記載の１つ又は複数の光学ＯＥＬを備えたセキュリティ文書のほか、装飾要素及び装飾物体を記載する。
【００１５】
[015]また、本明細書には、セキュリティ文書又は装飾要素又は装飾物体を製造する方法であって、ａ）セキュリティ文書又は装飾要素又は装飾物体を用意するステップと、ｂ）セキュリティ文書又は装飾要素又は装飾物体に含まれるように、本明細書に記載のような光学効果層、特に、本明細書に記載のプロセスにより得られるような光学効果層を用意するステップと、を含む、方法を記載する。
【００１６】
[016]また、本明細書には、本明細書に記載の１つ又は複数の双極子磁石（ｘ３２）と併せた、本明細書に記載の軟磁性板（ｘ３１）の使用であって、前記１つ又は複数の双極子磁石（ｘ３２）がそれぞれ、基板（ｘ２０）表面と実質的に垂直な（且つ、軟磁性板（ｘ３１）表面と実質的に垂直な）磁気軸を有し、前記１つ又は複数の双極子磁石（ｘ３２）がすべて、同じ磁場方向を有し、血小板状磁性又は磁化可能顔料粒子を基板上のコーティング層内において磁気配向させるために、前記１つ又は複数の双極子磁石（ｘ３２）が、ボイド（Ｖ）内に配設される、使用を記載する。
【００１７】
[017]本発明は、複数すなわち２つ以上の高度に動的なループ状効果を示す光学効果層（ＯＥＬ）を生成する高信頼性且つ実装容易なプロセスであって、第１の状態すなわち未固化（すなわち、湿潤）状態のコーティング組成物により形成されたコーティング層へと血小板状磁性又は磁化可能顔料粒子を配向させるステップであり、コーティング層を固化させて第２の状態とした前記光学効果層（ＯＥＬ）を形成するように血小板状磁性又は磁化可能顔料粒子が自由に移動及び回転可能であるとともに、血小板状磁性又は磁化可能顔料粒子の配向及び位置が固定／停止される、ステップを含む、プロセスを提供する。所望の効果が未固化（すなわち、湿潤）コーティング層に生じると、コーティング組成物が部分的に又は完全に固化され、ＯＥＬ中の血小板状磁性又は磁化可能顔料粒子の相対位置及び配向を永久に固定／停止する。
【００１８】
[018]本発明、特に、軟磁性板及び双極子磁石の効果として、複数の入れ子になった動的効果を示すカスタマイズ光学効果層を良好な品質で基板上に生成可能であり、光学効果層を生成するための方法は、信頼性があり、実装が容易で、高速に使用可能であるため、人目を引く効果のみならず、明るくて十分に分解された外見を示す動的な光学効果層の生成を可能にする。特に、上述の軟磁性板の形状では、例えば２つ以上の入れ子になったしるしを示すＯＥＬを基板上に生成可能な所望の効果を得るために複数の双極子磁石を必要としない。
【００１９】
[019]さらに、本発明が提供するプロセスは、機械的に堅牢であり、煩雑、単調、且つ高価な改良の必要がなく、工業用高速印刷機器による実装が容易である。
【００２０】
[020]好適な一実施形態において、軟磁性板（ｘ３１）は、１つ又は複数の窪み（Ｉ）を含み、１つ又は複数の双極子磁石（ｘ３２）の上面は、軟磁性板（ｘ３１）の上面と同一平面である。これにより、磁石を含む軟磁性板の特にコンパクトな構成が可能となる。
【００２１】
[021]別の好適な実施形態において、軟磁性板（ｘ３１）は、１つ又は複数の突起（Ｐ）を含み、１つ又は複数の双極子磁石（ｘ３２）の上面は、軟磁性板（ｘ３１）の上面と同一平面である。これによっても同様に、磁石を含む軟磁性板の特にコンパクトな構成が可能となる。
【００２２】
[022]このプロセスは、血小板状磁性又は磁化可能顔料粒子の少なくとも一部を２軸配向させるために、コーティング層（ｘ１０）を装置の動的な磁界に曝露するステップであり、ステップｂ）の前又はステップｂ）と同時に、かつステップｃ）の前に発生する、ステップをさらに含むのが好ましい。このステップにより、基板上のしるしの複雑性及び／又は品質をさらに向上させることが可能となる。
【００２３】
[023]好適な一実施形態によれば、軟磁性板（ｘ３１）は、ポリマーマトリクスである非磁性材料中におよそ２５重量％〜およそ９５重量％の軟磁性粒子が分散した複合材で造られ、ポリマーマトリクスは、ポリアミド、コポリアミド、ポリフタルイミド、ポリオレフィン、ポリエステル、ポリテトラフルオロエチレン、ポリアクリレート、ポリメタクリレート、ポリイミド、ポリエーテルイミド、ポリエーテルエーテルケトン、ポリアリルエーテルケトン、ポリフェニレンスルファイド、液晶ポリマー、ポリカーボネート、及びこれらの混合物から成る群から選択される熱可塑性材料、又は、エポキシ樹脂、フェノール樹脂、ポリイミド樹脂、シリコン樹脂、及びこれらの混合物から成る群から選択される熱硬化性材料を含むか、又は、これらから成る。これらの材料は、ＯＥＬを生成するプロセスに特に適することが分かっている。
【００２４】
[024]軟磁性粒子は、カルボニル鉄、カルボニルニッケル、コバルト、及びこれらの組合せから成る群から選択されるのが好ましい。この場合も、これらの材料は、ＯＥＬを生成するプロセスに特に適することが分かっている。
【００２５】
[025]好適な一実施形態においては、１つ又は複数のボイド（Ｖ）が、軟磁性板（ｘ３１）の厚さと比較しておよそ５％〜およそ１００％の深さを有し、１つ又は複数の窪み（Ｉ）が、軟磁性板（ｘ３１）の厚さと比較しておよそ５％〜およそ１００％、好ましくはおよそ５％〜およそ９０％の深さを有し、及び／又は、１つ又は複数の突起（Ｐ）が、軟磁性板（ｘ３１）の厚さと比較しておよそ５％〜およそ１００％の高さ（Ｈ）を有する。これらの相対的なサイズにより、本背景において、非常にコンパクトながら非常に効果的な軟磁性板が可能となる。
【００２６】
[026]さらに、１つ又は複数の双極子磁石（ｘ３２）の直径は、１つ又は複数のボイド（Ｖ）のサイズよりも小さいのが好ましい。これにより、双極子磁石がボイドに含まれるのみならず、より複雑で偽造が困難なしるしの外見が可能となる。
【００２７】
[027]血小板状磁性又は磁化可能顔料粒子は、血小板状磁性薄膜干渉顔料粒子、血小板状磁性コレステリック液晶顔料粒子、磁性材料を含む血小板状干渉被覆顔料粒子、及びこれらの２つ以上の混合物から成る群から選択される血小板状光学可変磁性又は磁化可能顔料粒子であるのが好ましい。これらの粒子は、ＯＥＬに特に適することが分かっているため、好ましい。
【００２８】
以下、図面及び特定の実施形態を参照することにより、本明細書に記載の光学効果層（ＯＥＬ）及びそれぞれの製造について、より詳しく説明する。
【図面の簡単な説明】
【００２９】
【図１Ａ】ボイド（Ｖ）、特にループ状のボイド（Ｖ）と、連続ループ状しるし、特に星形を形成する窪み（Ｉ）とを含む軟磁性板（１３１）の模式上面図である。ボイド（Ｖ）は、窪み（Ｉ）により形成された連続ループ形状によって囲まれている。
【図１Ｂ】ボイド（Ｖ）、特にループ状のボイド（Ｖ）と、不連続ループ状しるし、特に星形を形成する２つ以上の窪み（Ｉ）とを含む軟磁性板（１３１）の模式上面図である。ボイド（Ｖ）は、窪み（Ｉ）により形成された不連続ループ形状によって囲まれている。
【図２Ａ】深さが１００％未満のボイド（Ｖ）を含む軟磁性板（２３１）の模式断面図である。
【図２Ｂ】深さ（Ｄ）が１００％のボイド（Ｖ）を含む軟磁性板（２３１）の模式断面図である。
【図３Ａ】ｘ個の窪み又は突起（ｘ＝１）の一実施形態の模式上面図である。
【図３Ｂ】ｘ個の窪み又は突起（ｘ＝２）の一実施形態の模式上面図である。
【図３Ｃ】ｘ個の窪み又は突起（ｘ＝３）の一実施形態の模式上面図である。
【図３Ｄ】ｘ個の窪み又は突起（ｘ＝４）の一実施形態の模式上面図である。
【図４Ａ】ボイド（Ｖ）及び窪み（Ｉ）を含む厚さ（Ｔ）の軟磁性板（３３１）の模式断面図である。
【図４Ｂ】ボイド（Ｖ）及び厚さ（Ｈ）の突起（Ｐ）を含む厚さ（Ｔ）の軟磁性板（４３１）の模式断面図である。
【図５Ａ】深さが１００％未満のボイド（Ｖ）及び窪み（Ｉ）を含む軟磁性板（５３１）であって、双極子磁石（５３２）がボイド（Ｖ）内に配設された、軟磁性板（５３１）の模式断面図である。
【図５Ｂ】深さが１００％未満のボイド（Ｖ）及び窪み（Ｉ）を含む軟磁性板（５３１）であって、双極子磁石（５３２）がボイド（Ｖ）内に配設された、軟磁性板（５３１）の模式断面図である。
【図５Ｃ】深さが１００％のボイド（Ｖ）及び窪み（Ｉ）を含む軟磁性板（５３１）であって、双極子磁石（５３２）がボイド（Ｖ）内に配設された、軟磁性板（５３１）の模式断面図である。
【図５Ｄ】深さが１００％のボイド（Ｖ）及び窪み（Ｉ）を含む軟磁性板（５３１）であって、双極子磁石（５３２）がボイド（Ｖ）内に配設された、軟磁性板（５３１）の模式断面図である。
【図５Ｅ】深さが１００％のボイド（Ｖ）及び窪み（Ｉ）を含む軟磁性板（５３１）であって、双極子磁石（５３２）がボイド（Ｖ）内に配設された、軟磁性板（５３１）の模式断面図である。
【図５Ｆ】深さが１００％のボイド（Ｖ）及び窪み（Ｉ）を含む軟磁性板（５３１）であって、双極子磁石（５３２）がボイド（Ｖ）内に配設された、軟磁性板（５３１）の模式断面図である。
【図６Ａ】深さが１００％未満のボイド（Ｖ）及び突起（Ｐ）を含む軟磁性板（６３１）であって、双極子磁石（６３２）がボイド（Ｖ）内に配設された、軟磁性板（６３１）の模式断面図である。
【図６Ｂ】深さが１００％のボイド（Ｖ）及び突起（Ｐ）を含む軟磁性板（６３１）であって、双極子磁石（６３２）がボイド（Ｖ）内に配設された、軟磁性板（６３１）の模式断面図である。
【図６Ｃ】深さが１００％のボイド（Ｖ）及び突起（Ｐ）を含む軟磁性板（６３１）であって、双極子磁石（６３２）がボイド（Ｖ）内に配設された、軟磁性板（６３１）の模式断面図である。
【図７Ａ】５つの独立した効果を示す光学効果層（ＯＥＬ）を生成するためのプロセスであり、２つ以上の入れ子になったループ状、特に、円形状及び星形状のしるしを基板（７２０）上に観察可能である、プロセスであって、ｉ）ループ状、特に、円形状のボイド（Ｖ）及びループ状、特に、星形状の窪み（Ｉ）を含む軟磁性板（７３１）と、ｉｉ）ループ状のボイド（Ｖ）それぞれにより規定された第１のループ内に対称に配設され、上面が軟磁性板（７３１）の上面と同一平面であり、底面が軟磁性板（７３１）の底面と同一平面である双極子磁石（７３２）と、を備えた磁気アセンブリ（７３０）の使用によって、血小板状磁性又は磁化可能顔料粒子を含むコーティング組成物で造られたコーティング層（７１０）の前記血小板状磁性又は磁化可能顔料粒子の少なくとも一部を配向させる、プロセスを模式的に示した図である。
【図７Ｂ】図７Ａに示す軟磁性板（７３１）の模式上面図である。
【図７Ｃ】図７Ａに示す軟磁性板（７３１）の模式断面図である。
【図７Ｄ】図７Ａに示すプロセスを用いて得られたＯＥＬの写真画像を示した図である。
【図８Ａ】２つ以上の入れ子になったループ状、特に、２つの入れ子になった円形状のしるしを示す光学効果層（ＯＥＬ）を基板（８２０）上に生成するためのプロセスであって、ｉ）ループ状、特に、円形状のボイド（Ｖ）及びループ状、特に、円形状の窪み（Ｉ）を含む軟磁性板（８３１）と、ｉｉ）ループ状のボイド（Ｖ）により規定された第１のループ内に対称に配設され、上面が軟磁性板（８３１）の上面と同一平面である双極子磁石（８３２）と、を備えた磁気アセンブリ（８３０）の使用によって、血小板状磁性又は磁化可能顔料粒子を含むコーティング組成物で造られたコーティング層（８１０）の前記血小板状磁性又は磁化可能顔料粒子の少なくとも一部を配向させる、プロセスを模式的に示した図である。
【図８Ｂ】図８Ａに示す軟磁性板（８３１）の模式上面図である。
【図８Ｃ】図８Ａに示す軟磁性板（８３１）の模式断面図である。
【図８Ｄ】図８Ａに示すプロセスを用いて得られたＯＥＬの写真画像を示した図である。
【図９Ａ】２つ以上の入れ子になったループ状、特に、２つの入れ子になった円形状のしるしを示す光学効果層（ＯＥＬ）を基板（９２０）上に生成するためのプロセスであって、ｉ）ループ状、特に、円形状のボイド（Ｖ）及びループ状、特に、円形状の窪み（Ｉ）を含む軟磁性板（９３１）と、ｉｉ）ループ状のボイド（Ｖ）により規定された第１のループ内に対称に配設され、上面が軟磁性板（９３１）の上面と同一平面である４つの双極子磁石（９３２ａ〜９３２ｄ）とを備えた磁気アセンブリ（９３０）であり、３つの双極子磁石（９３２ｂ〜９３２ｄ）が双極子磁石（９３２ａ）の下側に配置された、磁気アセンブリ（９３０）の使用によって、血小板状磁性又は磁化可能顔料粒子を含むコーティング組成物で造られたコーティング層（９１０）の前記血小板状磁性又は磁化可能顔料粒子の少なくとも一部を配向させる、プロセスを模式的に示した図である。
【図９Ｂ】図９Ａに示す軟磁性板（９３１）の模式上面図である。
【図９Ｃ】図９Ａに示す軟磁性板（９３１）の模式断面図である。
【図９Ｄ】図９Ａに示すプロセスを用いて得られたＯＥＬの写真画像を示した図である。
【図１０Ａ】２つ以上の入れ子になったループ状、特に、２つの入れ子になった円形状のしるしを示す光学効果層（ＯＥＬ）を基板（１０２０）上に生成するためのプロセスであって、ｉ）ループ状、特に、円形状のボイド（Ｖ）及びループ状、特に、円形状の突起（Ｐ）を含む軟磁性板（１０３１）と、ｉｉ）ループ状のボイド（Ｖ）により規定された第１のループ内に対称に配設され、上面が軟磁性板（１０３１）の上面と同一平面である５つの双極子磁石（１０３２ａ〜１０３２ｄ）とを備えた磁気アセンブリ（１０３０）であり、４つの双極子磁石（１０３２ｂ〜１０３２ｅ）が双極子磁石（１０３２ａ）の下側に配置された、磁気アセンブリ（１０３０）の使用によって、血小板状磁性又は磁化可能顔料粒子を含むコーティング組成物で造られたコーティング層（１０１０）の前記血小板状磁性又は磁化可能顔料粒子の少なくとも一部を配向させる、プロセスを模式的に示した図である。
【図１０Ｂ】図１０Ａに示す軟磁性板（１０３１）の模式上面図である。
【図１０Ｃ】図１０Ａに示す軟磁性板（１０３１）の模式断面図である。
【図１０Ｄ】図１０Ａに示すプロセスを用いて得られたＯＥＬの写真画像を示した図である。
【図１１Ａ】２つ以上の入れ子になったループ状、特に、円形状及び正方形状のしるしを示す光学効果層（ＯＥＬ）を基板（１１２０）上に生成するためのプロセスであって、ｉ）ループ状、特に、円形状のボイド（Ｖ）及びループ状、特に、正方形状の窪み（Ｉ）を含む軟磁性板（１１３１）と、ｉｉ）ループ状のボイド（Ｖ）により規定された第１のループ内に対称に配設された４つの双極子磁石（１１３２ａ〜１１３２ｄ）とを備えた磁気アセンブリ（１１３０）であり、前記４つの磁石のうちの１つ（１１３２ａ）の上面が軟磁性板（１１３１）の上面よりも低く、他の３つの双極子磁石（１１３２ｂ〜１１３２ｄ）が双極子磁石（１１３２ａ）の下側に配置された、磁気アセンブリ（１１３０）の使用によって、血小板状磁性又は磁化可能顔料粒子を含むコーティング組成物で造られたコーティング層（１１１０）の前記血小板状磁性又は磁化可能顔料粒子の少なくとも一部を配向させる、プロセスを模式的に示した図である。
【図１１Ｂ】図１１Ａに示す軟磁性板（１１３１）の模式上面図である。
【図１１Ｃ】図１１Ａに示す軟磁性板（１１３１）の模式断面図である。
【図１１Ｄ】図１１Ａに示すプロセスを用いて得られたＯＥＬの写真画像を示した図である。
【図１２Ａ】２つ以上の入れ子になったループ状、特に、２つの入れ子になった円形状のしるしを示す光学効果層（ＯＥＬ）を基板（１２２０）上に生成するためのプロセスであって、ｉ）ループ状、特に、円形状のボイド（Ｖ）及びループ状、特に、円形状の窪み（Ｉ）を含む軟磁性板（１２３１）と、ｉｉ）ループ状のボイド（Ｖ）により規定された第１のループ内に非対称に配設された４つの双極子磁石（１２３２ａ〜１２３２ｄ）とを備えた磁気アセンブリ（１２３０）であり、前記４つの磁石のうちの１つ（１２３２ａ）の上面が軟磁性板（１２３１）の上面と同一平面であり、他の３つの双極子磁石（１２３２ｂ〜１２３２ｄ）が双極子磁石（１２３２ａ）の下側に配置された、磁気アセンブリ（１２３０）の使用によって、血小板状磁性又は磁化可能顔料粒子を含むコーティング組成物で造られたコーティング層（１２１０）の前記血小板状磁性又は磁化可能顔料粒子の少なくとも一部を配向させる、プロセスを模式的に示した図である。
【図１２Ｂ】図１２Ａに示す軟磁性板（１２３１）の模式上面図である。
【図１２Ｃ】図１２Ａに示す軟磁性板（１２３１）の模式断面図である。
【図１２Ｄ】図１２Ａに示すプロセスを用いて得られたＯＥＬの写真画像を示した図である。
【図１３Ａ】２つ以上の入れ子になったループ状、特に、２つの入れ子になった星形状のしるしを示す光学効果層（ＯＥＬ）を基板（１３２０）上に生成するためのプロセスであって、ｉ）ループ状、特に、星形状のボイド（Ｖ）及びループ状、特に、星形状の窪み（Ｉ）を含む軟磁性板（１３３１）と、ｉｉ）ループ状のボイド（Ｖ）により規定された第１のループ内に対称に配設された３つの双極子磁石（１３３２ａ〜１３３２ｃ）とを備えた磁気アセンブリ（１３３０）であり、前記磁石のうちの１つ（１３３２ａ）の上面が軟磁性板（１３３１）の上面と同一平面であり、他の２つの双極子磁石（１３３２ｂ及び１３３２ｃ）が双極子磁石（１３３２ａ）の下側に配置された、磁気アセンブリ（１３３０）の使用によって、血小板状磁性又は磁化可能顔料粒子を含むコーティング組成物で造られたコーティング層（１３１０）の前記血小板状磁性又は磁化可能顔料粒子の少なくとも一部を配向させる、プロセスを模式的に示した図である。
【図１３Ｂ】図１３Ａに示す軟磁性板（１３３１）の模式上面図である。
【図１３Ｃ】図１３Ａに示す軟磁性板（１３３１）の模式断面図である。
【図１３Ｄ】図１３Ａに示すプロセスを用いて得られたＯＥＬの写真画像を示した図である。
【図１４Ａ】２つ以上の入れ子になったループ状、特に、２つの入れ子になった星形状のしるしを示す光学効果層（ＯＥＬ）を基板（１４２０）上に生成するためのプロセスであって、ｉ）ループ状、特に、星形状のボイド（Ｖ）及びループ状、特に、星形状の窪み（Ｉ）を含む軟磁性板（１４３１）と、ｉｉ）ループ状のボイド（Ｖ）により規定された第１のループ内に対称に配設された３つの双極子磁石（１４３２ａ〜１４３２ｃ）とを備えた磁気アセンブリ（１４３０）であり、前記磁石のうちの１つ（１４３２ａ）の上面が軟磁性板（１３３１）の上面と同一平面であり、他の３つの双極子磁石（１４３２ｂ〜１４３２ｄ）が双極子磁石（１４３２ａ）の下側に配置された、磁気アセンブリ（１４３０）の使用によって、血小板状磁性又は磁化可能顔料粒子を含むコーティング組成物で造られたコーティング層（１４１０）の前記血小板状磁性又は磁化可能顔料粒子の少なくとも一部を配向させる、プロセスを模式的に示した図である。
【図１４Ｂ】図１４Ａに示す軟磁性板（１４３１）の模式上面図である。
【図１４Ｃ】図１４Ａに示す軟磁性板（１４３１）の模式断面図である。
【図１４Ｄ】図１４Ａに示すプロセスを用いて得られたＯＥＬの写真画像を示した図である。
【発明を実施するための形態】
【００３０】
定義
[028]以下の定義を用いることによって、本明細書及び特許請求の範囲に記載の用語の意味を解釈するものとする。
【００３１】
[029]本明細書において、不定冠詞「ａ」は、１つ及び２つ以上を示し、必ずしもその指示対象の名詞を単数に限定するものではない。
【００３２】
[030]本明細書において、用語「少なくとも（ａｔ  ｌｅａｓｔ）」は、１つ又は２つ以上（例えば、１つ、２つ、又は３つ）を規定するものである。
【００３３】
[031]本明細書において、用語「およそ（ａｂｏｕｔ）」は、対象とする量又は値が指定された特定の値又はその近傍の他の値であってもよいことを意味する。一般的に、ある値を示す用語「およそ」は、その値の±５％の範囲を示すことを意図している。一例として、表現「およそ１００」は、１００±５の範囲すなわち９５〜１０５の範囲を示す。一般的に、用語「およそ」を使用する場合は、本発明に係る類似の結果又は効果が指定値の±５％の範囲で得られることが予想され得る。
【００３４】
[032]本明細書において、用語「及び／又は（ａｎｄ／ｏｒ）」は、前記群の要素のすべて又は１つだけが存在していてもよいことを意味する。例えば、「Ａ及び／又はＢ」は、「Ａのみ、Ｂのみ、又はＡ及びＢの両者」を意味するものとする。「Ａのみ」の場合、この用語は、Ｂが存在しない可能性すなわち「ＡのみであってＢではない」という可能性も網羅している。
【００３５】
[033]本明細書において、用語「備える（具備する、含む）（ｃｏｍｐｒｉｓｉｎｇ）」は、非排他的且つオープンエンドであることを意図している。したがって、例えば化合物Ａを含むコーティング組成物は、Ａ以外の化合物を含んでいてもよい。ただし、用語「備える（含む）」は、その特定の一実施形態として、「〜から本質的に成る（ｃｏｎｓｉｓｔｉｎｇ  ｅｓｓｅｎｔｉａｌｌｙ  ｏｆ）」及び「〜から成る（ｃｏｎｓｉｓｔｉｎｇ  ｏｆ）」というより限定的な意味も網羅するため、例えば「Ａ、Ｂ、及び任意選択としてＣを含む湿し水」は、Ａ及びＢから（本質的に）成っていてもよいし、Ａ、Ｂ、及びＣから（本質的に）成っていてもよい。
【００３６】
[034]本明細書において、用語「光学効果層（ｏｐｔｉｃａｌ  ｅｆｆｅｃｔ  ｌａｙｅｒ（ＯＥＬ））」は、血小板状配向磁性又は磁化可能顔料粒子及びバインダを含むコーティング又は層であって、前記血小板状磁性又は磁化可能顔料粒子が磁界により配向され、血小板状配向磁性又は磁化可能顔料粒子が（固化／硬化後に）それぞれの配向及び位置に固定／停止されて磁気誘導像を形成する、コーティング又は層を示す。
【００３７】
[035]用語「磁気軸（ｍａｇｎｅｔｉｃ  ａｘｉｓ）」は、磁石の対応するＮＳ極を接続するとともに、前記両極を通って延びた仮想線を示す。この用語には、如何なる特定の磁場方向も含まない。
【００３８】
[036]用語「磁場方向（ｍａｇｎｅｔｉｃ  ｄｉｒｅｃｔｉｏｎ）」は、磁石の外部でＮ極からＳ極へと向かう磁界線に沿った磁界ベクトルの方向を示す（Ｈａｎｄｂｏｏｋ  ｏｆ  Ｐｈｙｓｉｃｓ，Ｓｐｒｉｎｇｅｒ  ２００２の４６３〜４６４頁参照）。
【００３９】
[037]用語「コーティング組成物（ｃｏａｔｉｎｇ  ｃｏｍｐｏｓｉｔｉｏｎ）」は、光学効果層（ＯＥＬ）を固体基板上に形成可能であるとともに、印刷法によって好適且つ非排他的に塗布可能な任意の組成物を表す。コーティング組成物は、本明細書に記載の血小板状磁性又は磁化可能顔料粒子及び本明細書に記載のバインダを含む。
【００４０】
[038]本明細書において、用語「湿潤（ｗｅｔ）」は、未硬化のコーティング層（例えば、血小板状磁性又は磁化可能顔料粒子がそれぞれに作用する外力の影響下でそれぞれの位置及び配向を依然として変更可能であるコーティング）を表す。
【００４１】
[039]本明細書において、用語「しるし（ｉｎｄｉｃｉｕｍ）」は、パターン等の不連続層を意味するものとし、記号、英数字記号、モチーフ、文字、単語、数字、ロゴ、及び図画を含むが、これらに限定されない。
【００４２】
[040]用語「固化（ｈａｒｄｅｎｉｎｇ）」は、第１の物理的状態の未固化（すなわち、湿潤）コーティング組成物の粘度を高くして、血小板状磁性又は磁化可能顔料粒子がそれぞれの現在位置及び配向に固定／停止されて移動も回転もできなくなる第２の物理的状態すなわち固化又は固体状態へとコーティング組成物を変換するプロセスを示すのに使用する。
【００４３】
[041]用語「セキュリティ文書（ｓｅｃｕｒｉｔｙ  ｄｏｃｕｍｅｎｔ）」は、少なくとも１つのセキュリティフィーチャにより偽造又は不正に対して通例保護される文書を表す。セキュリティ文書の例としては、有価文書及び有価商品が挙げられるが、これらに限定されない。
【００４４】
[042]用語「セキュリティフィーチャ（ｓｅｃｕｒｉｔｙ  ｆｅａｔｕｒｅ）」は、認証目的で使用可能な像、パターン、又は図形要素を示すのに使用する。
【００４５】
[043]本明細書において「好適な」実施形態／特徴に言及する場合は、これら「好適な」実施形態／特徴の組合せについても、その組合せが技術的に有意である限り開示されているものと考えられる。
【００４６】
[044]本発明は、２つ以上の入れ子になったしるしを示す光学効果層（ＯＥＬ）を生成するためのプロセスを提供する。用語「入れ子になったしるし（ｎｅｓｔｅｄ  ｉｎｄｉｃｉａ）」は、しるしの光学効果又は光学的印象をそれぞれ与えるしるしの配置を示すのに使用し、「入れ子」は、しるしのうちの１つ又は複数が別の１つ又は複数のしるしを囲んでいることを意味する。このようにして得られる２つ以上の入れ子になったしるしは、２つ以上のループ状しるしであるのが好ましく、前記入れ子になったループ状しるしは、「同心」であるのがさらに好ましく、最も外側の１つ又は複数のループ状しるしは、互いに交差することなく、最も内側の１つ又は複数のループ状しるしを完全に囲む。２つ以上の入れ子になったループ状しるし、好ましくは２つ以上のループ状しるしを示す光学効果層（ＯＥＬ）は、当該ＯＥＬ内の本明細書に記載の血小板状磁性又は磁化可能顔料粒子の配向によって、前記しるしの観察が可能になる層を表す。
【００４７】
[045]２つ以上の入れ子になったしるしは、如何なる形態であってもよく、記号、英数字記号、モチーフ、文字、単語、数字、ロゴ、及び図画が挙げられるが、これらに限定されない。２つ以上の入れ子になったループ状しるしは、如何なる形態であってもよく、ループ状の形態を有する記号、英数字記号、モチーフ、文字、単語、数字、ロゴ、及び図画が挙げられるが、これらに限定されない。２つ以上の入れ子になったしるし及び２つ以上の入れ子になったループ状しるしは、同じ形状であってもよいし（例えば、２つのしるしの場合は、２つの円、２つの長方形、２つの三角形、２つの六角形等が存在する）、異なる形状であってもよい。
【００４８】
[046]本明細書に記載の通り、２つ以上の入れ子になったしるしは、如何なる形態であってもよく、記号、英数字記号、モチーフ、文字、単語、数字、ロゴ、及び図画が挙げられるが、これらに限定されない。１つ又は複数のループ状しるしは、円形、長円形、楕円形、三角形、正方形、長方形、又は任意の多角形状のいずれであってもよい。ループ状形態の例としては、リング又は円、長方形又は正方形（角丸の有無に依らず）、三角形（角丸の有無に依らず）、（正又は不規則）五角形（角丸の有無に依らず）、（正又は不規則）六角形（角丸の有無に依らず）、（正又は不規則）七角形（角丸の有無に依らず）、（正又は不規則）八角形（角丸の有無に依らず）、任意の多角形（角丸の有無に依らず）、ハート形、星形、月形等が挙げられる。
【００４９】
[047]本発明は、基板上の血小板状磁性又は磁化可能顔料粒子及びバインダ材料を含むコーティング組成物で造られた未固化（すなわち、湿潤又は液体）コーティング層に対して、ｉ）ａ）しるし、好ましくはループ状しるしをそれぞれ規定する１つ又は複数のボイド（Ｖ）と、ｂ）１つ若しくは複数の連続ループ状しるし並びに／又は１つ若しくは複数の不連続ループ状しるしをそれぞれ形成する１つ若しくは複数の窪み（Ｉ）並びに／又は１つ若しくは複数の突起（Ｐ）とを含む本明細書に記載の軟磁性板（ｘ３１）と、ｉｉ）本明細書に記載の１つ又は複数の双極子磁石（ｘ３２）と、を備えた磁気アセンブリ（ｘ３０）の磁界にコーティング層（ｘ１０）を曝露して前記顔料粒子を磁気配向させることにより、２つ以上の入れ子になったしるし、特に、２つ以上の入れ子になったループ状しるしを示す光学効果層（ＯＥＬ）を生成するためのプロセスを提供する。
【００５０】
[048]本明細書に記載の軟磁性板（ｘ３１）は、１つ若しくは複数の窪み（Ｉ）並びに／又は１つ若しくは複数の突起（Ｐ）を含む。すなわち、本明細書に記載の軟磁性板（ｘ３１）は、１つ若しくは複数の窪み、１つ若しくは複数の突起、又は１つ若しくは複数の窪み（Ｉ）及び１つ若しくは複数の突起（Ｐ）の組合せを含む。
【００５１】
[049]前記１つ若しくは複数の窪み（Ｉ）並びに／又は１つ若しくは複数の突起（Ｐ）はそれぞれ、１つ若しくは複数の連続ループ状しるし並びに／又は１つ若しくは複数の不連続ループ状しるしを形成する。「連続ループ状しるし」によって、前記しるしがその形状の単一片から成ることが意図され、「不連続ループ状しるし」によって、前記しるしがループ状しるしを一体的に形成する複数片から成ることが意図される。図１Ａは、ボイド（Ｖ）及び連続ループ状しるし（すなわち、星）を形成する１つの窪み（Ｉ）を含む軟磁性板（１３１）を示した図である。図１Ｂは、ボイド（Ｖ）及び不連続ループ状しるし（すなわち、星）を形成する２つ以上の窪み（Ｉ）を含む軟磁性板（１３１）を示した図である。
【００５２】
[050]窪み（Ｉ）及び突起（Ｐ）の数に応じて、１つ若しくは複数の連続ループ状しるし並びに／又は１つ若しくは複数の不連続ループ状しるしの組合せが得られ、以下のような実施形態が挙げられるが、これらに限定されない（図３Ａ〜図３Ｄ参照）。
本明細書に記載の軟磁性板（ｘ３１）が１つの窪み（Ｉ）を含み、前記１つの窪み（Ｉ）が連続ループ状しるしを形成する。言い換えると、本明細書に記載の前記軟磁性板（ｘ３１）は、１つのループ状窪み（Ｉ）を含む（図３Ａ参照）。
本明細書に記載の軟磁性板（ｘ３１）が１つの突起（Ｐ）を含み、前記１つの突起（Ｐ）が連続ループ状しるしを形成する。言い換えると、本明細書に記載の前記軟磁性板（ｘ３１）は、１つのループ状突起（Ｐ）を含む（図３Ａ参照）。
本明細書に記載の軟磁性板（ｘ３１）が２つの窪み（Ｉ）を含み、前記２つの窪み（Ｉ）が２つの連続ループ状しるし又は１つの不連続ループ状しるしを形成する（図３Ｂ参照）。
本明細書に記載の軟磁性板（ｘ３１）が２つの突起（Ｐ）を含み、前記２つの突起（Ｐ）が２つの連続ループ状しるし又は１つの不連続ループ状しるしを形成する（図３Ｂ参照）。
本明細書に記載の軟磁性板（ｘ３１）が３ｎ個の窪み（Ｉ）（ｎ＝１、２、３等）を含み、前記３ｎ個の窪み（Ｉ）が３ｎ個の連続ループ状しるし又はｎ個の不連続ループ状しるしを形成する。例えば、本明細書に記載の軟磁性板（ｘ３１）が３つの窪み（Ｉ）（ｎ＝１）を含み、前記３つの窪み（Ｉ）が３つの連続ループ状しるし又は１つの不連続ループ状しるしを形成する（図３Ｃ参照）。
本明細書に記載の軟磁性板（ｘ３１）が３ｎ個の突起（Ｐ）（ｎ＝１、２、３等）を含み、前記３ｎ個の突起（Ｐ）が３ｎ個の連続ループ状しるし又はｎ個の不連続ループ状しるしを形成する。例えば、本明細書に記載の軟磁性板（ｘ３１）が３つの突起（Ｐ）（ｎ＝１）を含み、前記３つの突起（Ｐ）が３つの連続ループ状しるし又は１つの不連続ループ状しるしを形成する（図３Ｃ参照）。
本明細書に記載の軟磁性板（ｘ３１）が４ｍ個の窪み（Ｉ）（ｍ＝１、２、３等）を含み、前記４ｍ個の窪み（Ｉ）が４ｍ個の連続ループ状しるし、ｍ個の不連続ループ状しるし、ｍ個の連続ループ状しるし及びｍ個の不連続ループ状しるし、又は２ｍ個の連続ループ状しるし及びｍ個の不連続ループ状しるしを形成する。例えば、本明細書に記載の軟磁性板（ｘ３１）が４個の窪み（Ｉ）（ｍ＝１）を含み、前記４個の窪み（Ｉ）が４個の連続ループ状しるし、１個の不連続ループ状しるし、１個の連続ループ状しるし及び１個の不連続ループ状しるし、又は２個の連続ループ状しるし及び２個の不連続ループ状しるしを形成する（図３Ｄ参照）。
本明細書に記載の軟磁性板（ｘ３１）が４ｍ個の突起（Ｐ）（ｍ＝１、２、３等）を含み、前記４ｍ個の突起（Ｐ）が４ｍ個の連続ループ状しるし、ｍ個の不連続ループ状しるし、ｍ個の連続ループ状しるし及びｍ個の不連続ループ状しるし、又は２ｍ個の連続ループ状しるし及びｍ個の不連続ループ状しるしを形成する。例えば、本明細書に記載の軟磁性板（ｘ３１）が４個の突起（Ｐ）（ｍ＝１）を含み、前記突起（Ｐ）が４個の連続ループ状しるし、１個の不連続ループ状しるし、１個の連続ループ状しるし及び１個の不連続ループ状しるし、又は２個の連続ループ状しるし及び１個の不連続ループ状しるしを形成する（図３Ｄ参照）。
その他、上記の任意の組合せを含む。
【００５３】
[051]血小板状磁性又は磁化可能顔料粒子の磁気配向及び位置は、コーティング組成物の固化により固定／停止され、明るくて高分解能の動的な光学効果層（ＯＥＬ）が得られる。２つ以上の入れ子になったしるし、好ましくは２つ以上の入れ子になったループ状しるしは、磁気アセンブリ（ｘ３０）から、血小板状磁性又は磁化可能顔料粒子を含む未固化コーティング層（ｘ１０）に転写される。本発明は、実装容易且つ高信頼性の方法で、動的な外見を示す顧客固有の明るくて高分解能の光学効果層（ＯＥＬ）を印刷文書又は物品上に得る前記プロセスを提供する。
【００５４】
[052]本発明に係るプロセスは、
ａ）コーティング層（ｘ１０）を基板（ｘ２０）上に形成するために、本明細書に記載の血小板状磁性又は磁化可能顔料粒子及びバインダ材料を含むコーティング組成物を前記基板（ｘ２０）表面に塗布するステップであり、前記コーティング組成物が第１の液体状態である、ステップと、
ｂ）本明細書に記載の磁気アセンブリ（ｘ３０）の磁界にコーティング層（ｘ１０）を曝露するステップであり、磁気アセンブリ（ｘ３０）が、ｉ）１つ又は複数のボイド（Ｖ）と、１つ若しくは複数の連続ループ状しるし並びに／又は１つ若しくは複数の不連続ループ状しるしをそれぞれ形成する１つ若しくは複数の窪み（Ｉ）並びに／又は１つ若しくは複数の突起（Ｐ）とを含む本明細書に記載の軟磁性板（ｘ３１）と、ｉｉ）本明細書に記載の１つ又は複数の双極子磁石（ｘ３２）と、を備える、ステップと、
ｃ）血小板状磁性又は磁化可能顔料粒子をそれぞれの選ばれた位置及び配向に固定するために、コーティング組成物を固化させて第２の状態とするステップと、
を含む。
【００５５】
[053]本明細書に記載のプロセスは、ａ）コーティング層を形成するために、本明細書に記載の血小板状磁性又は磁化可能顔料粒子を含むコーティング組成物を本明細書に記載の基板（ｘ２０）表面に塗布するステップであり、前記コーティング組成物が、層としての塗布を可能にする第１の物理的状態で、血小板状磁性又は磁化可能顔料粒子がバインダ材料内で移動及び回転可能な未固化（すなわち、湿潤）状態である、ステップを含む。本明細書に記載のコーティング組成物が基板表面に設けられることから、本明細書に記載のバインダ材料及び血小板状磁性又は磁化可能顔料粒子を少なくとも含むコーティング組成物は、所望の印刷又は被覆機器上での処理を可能とする形態である必要がある。前記ステップａ）は、好ましくはスクリーン印刷、グラビア印刷、フレキソ印刷、インクジェット印刷、及び凹版印刷（当技術分野においては銅版凹版印刷及び鋼製金型凹版印刷とも称する）から成る群から選択され、より好ましくはスクリーン印刷、グラビア印刷、及びフレキソ印刷から成る群から選択される印刷プロセスによって実行されるのが好ましい。
【００５６】
[054]スクリーン印刷（当技術分野においては、シルクスクリーン印刷とも称する）は、例えば木材又は金属（例えば、アルミニウム又はステンレス鋼）で造られたフレームにしっかりと張られたポリアミド、ポリエステル、又は金属糸等の合成繊維で造られたシルクの単繊維又は多繊維の微細メッシュ生地により支持されたステンシルを通してインクが表面に転写されるステンシルプロセスである。或いは、スクリーン印刷メッシュは、化学的エッチング、レーザエッチング、又は電解形成された多孔質金属箔（例えば、ステンレス鋼箔）であってもよい。メッシュの細孔は、非像エリアにおいて遮断され、像エリアにおいて開放状態に維持され、この像担体がスクリーンと呼ばれる。スクリーン印刷は、平台型も可能であるし、回転型も可能である。スクリーン印刷については、例えばＴｈｅ  Ｐｒｉｎｔｉｎｇ  ｉｎｋ  ｍａｎｕａｌ，Ｒ．Ｈ．Ｌｅａｃｈ  ａｎｄ  Ｒ．Ｊ．Ｐｉｅｒｃｅ，Ｓｐｒｉｎｇｅｒ  Ｅｄｉｔｉｏｎ，５ｔｈ  Ｅｄｉｔｉｏｎ，ｐａｇｅｓ  ５８−６２及びＰｒｉｎｔｉｎｇ  Ｔｅｃｈｎｏｌｏｇｙ，Ｊ．Ｍ．Ａｄａｍｓ  ａｎｄ  Ｐ．Ａ．Ｄｏｌｉｎ，Ｄｅｌｍａｒ  Ｔｈｏｍｓｏｎ  Ｌｅａｒｎｉｎｇ，５ｔｈ  Ｅｄｉｔｉｏｎ，ｐａｇｅｓ  ２９３−３２８に詳しく記載されている。
【００５７】
[055]輪転グラビア印刷（当技術分野においては、グラビア印刷とも称する）は、シリンダの表面に像要素が彫刻される印刷プロセスである。非像エリアは、元の一定レベルである。印刷に先立って、印刷版（非印刷要素及び印刷要素）全体にインクが塗布され、インクが充填される。印刷の前に、ワイパー又はブレードによってインクが非像エリアから除去されるため、セル中にのみインクが残る。通常は２〜４ｂａｒの範囲の圧力及び基板とインクとの間の接着力によって、像がセルから基板に転写される。輪転グラビア印刷という用語は、例えば異なる種類のインクに依拠する凹版印刷プロセス（当技術分野においては、彫刻鋼製金型又は銅版印刷プロセスとも称する）を含まない。さらに詳しいことは、「Ｈａｎｄｂｏｏｋ  ｏｆ  ｐｒｉｎｔ  ｍｅｄｉａ」，Ｈｅｌｍｕｔ  Ｋｉｐｐｈａｎ，Ｓｐｒｉｎｇｅｒ  Ｅｄｉｔｉｏｎ，ｐａｇｅ  ４８及びＴｈｅ  Ｐｒｉｎｔｉｎｇ  ｉｎｋ  ｍａｎｕａｌ，Ｒ．Ｈ．Ｌｅａｃｈ  ａｎｄ  Ｒ．Ｊ．Ｐｉｅｒｃｅ，Ｓｐｒｉｎｇｅｒ  Ｅｄｉｔｉｏｎ，５ｔｈ  Ｅｄｉｔｉｏｎ，ｐａｇｅｓ  ４２−５１に記載されている。
【００５８】
[056]フレキソ印刷では、ドクターブレード（好ましくは、チャンバ付きドクターブレード）、アニロックスローラ及びプレートシリンダを備えたユニットを使用するのが好ましい。アニロックスローラは、その容積及び／又は密度によってインク塗布速度が決まる微小セルを有するため都合が良い。ドクターブレードは、アニロックスローラに対して存在し、余剰インクを同時にこそげ落とす。アニロックスローラがインクをプレートシリンダに転写し、プレートシリンダが最終的に、インクを基板に転写する。デザインが施されたフォトポリマープレートを用いて、特定のデザインが実現されるようになっていてもよい。プレートシリンダは、ポリマー又はエラストマ材料により構成可能である。ポリマーは、主としてプレート中のフォトポリマーとして使用されるが、スリーブ状のシームレスコーティングとして使用される場合もある。フォトポリマープレートは、紫外（ＵＶ）光によって固化する感光性ポリマーにより構成される。フォトポリマープレートは、所要サイズに切断され、ＵＶ光曝露ユニット中に配置される。プレートの一方の面がＵＶ光に完全に曝露されることにより、プレートの基部が固化又は硬化する。その後、プレートがひっくり返され、ジョブのネガが未硬化面に搭載された上で、プレートがＵＶ光にさらに曝される。これによって、プレートの像エリアが固化する。その後、プレートの処理によって、非像エリアから未固化フォトポリマーが除去されるため、これらの非像エリアにおいてプレート表面が低下する。処理後は、プレートが乾燥され、ＵＶ光の曝露後照射によって、プレート全体が硬化する。フレキソ印刷のためのプレートシリンダの作成については、Ｐｒｉｎｔｉｎｇ  Ｔｅｃｈｎｏｌｏｇｙ，Ｊ．Ｍ．Ａｄａｍｓ  ａｎｄ  Ｐ．Ａ．Ｄｏｌｉｎ，Ｄｅｌｍａｒ  Ｔｈｏｍｓｏｎ  Ｌｅａｒｎｉｎｇ，５ｔｈ  Ｅｄｉｔｉｏｎ，ｐａｇｅｓ  ３５９−３６０及びＴｈｅ  Ｐｒｉｎｔｉｎｇ  ｉｎｋ  ｍａｎｕａｌ，Ｒ．Ｈ．Ｌｅａｃｈ  ａｎｄ  Ｒ．Ｊ．Ｐｉｅｒｃｅ，Ｓｐｒｉｎｇｅｒ  Ｅｄｉｔｉｏｎ，５ｔｈ  Ｅｄｉｔｉｏｎ，ｐａｇｅｓ  ３３−４２に記載されている。
【００５９】
[057]本明細書に記載のコーティング組成物のほか、本明細書に記載のコーティング層は、血小板状磁性又は磁化可能顔料粒子を含む。本明細書に記載の血小板状磁性又は磁化可能顔料粒子は、好ましくはおよそ５重量％〜およそ４０重量％、より好ましくはおよそ１０重量％〜およそ３０重量％の量で存在し、重量百分率は、コーティング組成物の総重量に基づく。
【００６０】
[058]疑似１次元粒子と考えられる針状顔料粒子とは対照的に、血小板状顔料粒子は、寸法のアスペクト比が大きいことから、疑似２次元粒子である。血小板状顔料粒子は、寸法Ｘ及びＹが寸法Ｚよりも実質的に大きな２次元構造と考えられる。また、当技術分野において、血小板状顔料粒子は、扁平粒子又は薄片とも称する。このような顔料粒子は、各顔料粒子を横断する最長寸法に対応する主軸Ｘと、Ｘに垂直で、各顔料粒子を横断する２番目に長い寸法に対応する第２軸Ｙとを用いて記述されるようになっていてもよい。言い換えると、ＸＹ平面は、各顔料粒子の１番目及び２番目に長い寸法によって形成される平面をおおよそ規定し、Ｚ寸法は無視される。
【００６１】
[059]本明細書に記載の血小板状磁性又は磁化可能顔料粒子は、形状が非球状であることから、固化／硬化バインダ材料の少なくとも一部が透明である入射電磁放射線に対して非等方的な反射性を有するのが好ましい。本明細書において、用語「非等方的な反射性（ｎｏｎ−ｉｓｏｔｒｏｐｉｃ  ｒｅｆｌｅｃｔｉｖｉｔｙ）」は、第１の角度からの入射放射線が粒子により特定の（観察）方向（第２の角度）に反射される割合が粒子の配向の関数であること、つまり、第１の角度に対する粒子の配向の変化に応じて観察方向への反射の大きさが異なり得ることを示す。
【００６２】
[060]本明細書に記載のＯＥＬにおいて、本明細書に記載の血小板状磁性又は磁化可能顔料粒子は、当該血小板状磁性又は磁化可能顔料粒子の配向を固定する固化バインダ材料を含むコーティング組成物中に分散している。バインダ材料は、少なくともその固化又は固体状態（本明細書では第２の状態とも称する）において、２００ｎｍ〜２５００ｎｍすなわち通常「光学スペクトル」と称し、電磁スペクトルの赤外、可視、及びＵＶ部分を含む波長範囲内に含まれる様々な波長の電磁放射線に対して、少なくとも一部が透明である。したがって、バインダ材料に含まれる固化又は固体状態の粒子及びそれぞれの配向に応じた反射性は、この範囲内のいくつかの波長でバインダ材料を通じて認識され得る。固化バインダ材料は、好ましくは２００ｎｍ〜８００ｎｍ、より好ましくは４００ｎｍ〜７００ｎｍに含まれる様々な波長の電磁放射線に対して、少なくとも一部が透明である。本明細書において、用語「透明（ｔｒａｎｓｐａｒｅｎｔ）」は、該当する（１つ又は複数の）波長において、ＯＥＬ（血小板状磁性又は磁化可能顔料粒子は含まないが、ＯＥＬのその他任意選択の成分があれば、それらをすべて含む）に存在する固化バインダ材料の２０μｍの層に対する電磁放射線の透過率が少なくとも５０％、好ましくは少なくとも６０％、より好ましくは少なくとも７０％であることを示す。これは、例えばＤＩＮ５０３６−３（１９７９−１１）等の確立した試験方法に従って固化バインダ材料（血小板状磁性又は磁化可能顔料粒子は含まず）の試験片の透過率を測定することによって決定可能である。ＯＥＬが秘密のセキュリティフィーチャとして機能する場合、選択した非可視波長を含む各照明条件下においてＯＥＬが生成する（完全な）光学効果を検出するには通常、技術的な手段が必要となる。当該検出では、可視領域外（例えば、近ＵＶ領域）において入射放射線の波長が選択される必要がある。この場合、ＯＥＬは、入射放射線に含まれる可視スペクトルの外側の選択波長に応答して発光する発光性顔料粒子を含むのが好ましい。電磁スペクトルの赤外、可視、及び紫外部分は、７００〜２５００ｎｍ、４００〜７００ｎｍ、及び２００〜４００ｎｍの波長範囲にそれぞれ略対応する。
【００６３】
[061]本明細書に記載の血小板状磁性又は磁化可能顔料粒子の好適な例としては、コバルト（Ｃｏ）、鉄（Ｆｅ）、及びニッケル（Ｎｉ）から成る群から選択される磁性金属、鉄、マンガン、コバルト、ニッケル、若しくはこれらの２つ以上の混合物の磁性合金、クロム、マンガン、コバルト、鉄、ニッケル、若しくはこれらの２つ以上の混合物の磁性酸化物、又はこれらの２つ以上の混合物を含む顔料粒子が挙げられるが、これらに限定されない。金属、合金、及び酸化物に関する用語「磁性（ｍａｇｎｅｔｉｃ）」は、強磁性又はフェリ磁性金属、合金、及び酸化物を対象とする。クロム、マンガン、コバルト、鉄、ニッケル、又はこれらの２つ以上の混合物の磁性酸化物は、純粋又は混合酸化物であってもよい。磁性酸化物の例としては、赤鉄鉱（Ｆｅ２Ｏ３）、磁鉄鉱（Ｆｅ３Ｏ４）、二酸化クロム（ＣｒＯ２）、磁性フェライト（ＭＦｅ２Ｏ４）、磁性スピネル（ＭＲ２Ｏ４）、磁性ヘキサフェライト（ＭＦｅ１２Ｏ１９）、磁性オルソフェライト（ＲＦｅＯ３）、磁性ガーネット（Ｍ３Ｒ２（ＡＯ４）３）等の鉄酸化物が挙げられるが、これらに限定されない。ここで、Ｍは２価、Ｒは３価、Ａは４価の金属を表す。
【００６４】
[062]本明細書に記載の血小板状磁性又は磁化可能顔料粒子の例としては、コバルト（Ｃｏ）、鉄（Ｆｅ）、又はニッケル（Ｎｉ）等の磁性金属及び鉄、コバルト、又はニッケルの磁性合金のうちの１つ又は複数で造られた磁気層Ｍを含む顔料粒子が挙げられるが、これらに限定されない。前記磁性又は磁化可能顔料粒子は、１つ又は複数の別の層を含む多層構造であってもよい。１つ又は複数の別の層は、好ましくはフッ化マグネシウム（ＭｇＦ２）等の金属フッ化物、酸化ケイ素（ＳｉＯ）、二酸化ケイ素（ＳｉＯ２）、酸化チタン（ＴｉＯ２）、及び酸化アルミニウム（Ａｌ２Ｏ３）から成る群から選択される１つ又は複数の材料、より好ましくは二酸化ケイ素（ＳｉＯ２）で独立して造られた層Ａ、金属及び金属合金、好ましくは反射性金属及び反射性金属合金、より好ましくはアルミニウム（Ａｌ）、クロム（Ｃｒ）、及びニッケル（Ｎｉ）から成る群から選択される１つ又は複数の材料、さらに好ましくはアルミニウム（Ａｌ）で独立して造られた層Ｂ、或いは上述のような１つ又は複数の層Ａ並びに上述のような１つ又は複数の層Ｂの組合せである。上述の多層構造である血小板状磁性又は磁化可能顔料粒子の一般的な例としては、Ａ／Ｍ多層構造、Ａ／Ｍ／Ａ多層構造、Ａ／Ｍ／Ｂ多層構造、Ａ／Ｂ／Ｍ／Ａ多層構造、Ａ／Ｂ／Ｍ／Ｂ多層構造、Ａ／Ｂ／Ｍ／Ｂ／Ａ多層構造、Ｂ／Ｍ多層構造、Ｂ／Ｍ／Ｂ多層構造、Ｂ／Ａ／Ｍ／Ａ多層構造、Ｂ／Ａ／Ｍ／Ｂ多層構造、Ｂ／Ａ／Ｍ／Ｂ／Ａ多層構造が挙げられるが、これらに限定されない。ここで、層Ａ、磁気層Ｍ、及び層Ｂは、上述の層から選定される。
【００６５】
[063]本明細書に記載のコーティング組成物は、血小板状光学可変磁性若しくは磁化可能顔料粒子並びに／又は光学可変特性を持たない血小板状磁性若しくは磁化可能顔料粒子を含んでいてもよい。本明細書に記載の血小板状磁性又は磁化可能顔料粒子の少なくとも一部は、血小板状光学可変磁性又は磁化可能顔料粒子によって構成されているのが好ましい。光学可変磁性又は磁化可能顔料粒子の変色特性によってもたらされる公然のセキュリティフィーチャは、本明細書に記載の光学可変磁性又は磁化可能顔料粒子を含むインク、コーティング組成物、又はコーティング層を有する物品又はセキュリティ文書を人間の感覚のみで容易に検出、認識、及び／又はその考え得る偽造品から識別可能であるが、これに加えて、光学可変磁性又は磁化可能顔料粒子の光学特性をＯＥＬ認識用の機械可読ツールとして使用するようにしてもよい。したがって、顔料粒子の光学（例えば、スペクトル）特性を解析する認証プロセスにおいては、秘密又は準秘密のセキュリティフィーチャとして、光学可変磁性又は磁化可能顔料粒子の光学特性を同時に使用するようにしてもよい。
【００６６】
[064]ＯＥＬを生成するコーティング層に血小板状光学可変磁性又は磁化可能顔料粒子を使用すると、ＯＥＬのセキュリティ文書用途におけるセキュリティフィーチャとしての意義が高くなる。このような材料は、セキュリティ文書印刷業のためのものであって、一般には市販されていないためである。
【００６７】
[065]前述の通り、血小板状磁性又は磁化可能顔料粒子は、少なくとも一部が血小板状光学可変磁性又は磁化可能顔料粒子によって構成されているのが好ましい。これらは、磁性薄膜干渉顔料粒子、磁性コレステリック液晶顔料粒子、磁性材料を含む干渉被覆顔料粒子、及びこれらの２つ以上の混合物から成る群から選択されるのがより好ましい。
【００６８】
[066]磁性薄膜干渉顔料粒子については、当業者に既知であって、例えば米国特許第４，８３８，６４８号、国際公開第２００２／０７３２５０  Ａ２号、欧州特許第０  ６８６  ６７５  Ｂ１号、国際公開第２００３／０００８０１  Ａ２号、米国特許第６，８３８，１６６号、国際公開第２００７／１３１８３３  Ａ１号、欧州特許出願公開第２  ４０２  ４０１  Ａ１号、及びこれらの引用文献に開示されている。磁性薄膜干渉顔料粒子は、５層ファブリペロー多層構造を有する顔料粒子及び／又は６層ファブリペロー多層構造を有する顔料粒子及び／又は７層ファブリペロー多層構造を有する顔料粒子を含んでいるのが好ましい。
【００６９】
[067]好ましい５層ファブリペロー多層構造は、吸収体／誘電体／反射体／誘電体／吸収体の多層構造から成り、反射体及び／又は吸収体が磁性層でもあり、好ましくは反射体及び／又は吸収体が、ニッケル、鉄、及び／若しくはコバルト、ニッケル、鉄、及び／若しくはコバルトを含む磁性合金、並びに／又はニッケル（Ｎｉ）、鉄（Ｆｅ）、及び／若しくはコバルト（Ｃｏ）を含む磁性酸化物を含む磁気層である。
【００７０】
[068]好ましい６層ファブリペロー多層構造は、吸収体／誘電体／反射体／磁性体／誘電体／吸収体の多層構造から成る。
【００７１】
[069]好ましい７層ファブリペロー多層構造は、米国特許第４，８３８，６４８号に開示されているような吸収体／誘電体／反射体／磁性体／反射対／誘電体／吸収体の多層構造から成る。
【００７２】
[070]本明細書に記載の反射体層は、金属及び金属合金から成る群から選択され、好ましくは反射性金属及び反射性金属合金から成る群から選択され、より好ましくはアルミニウム（Ａｌ）、銀（Ａｇ）、銅（Ｃｕ）、金（Ａｕ）、白金（Ｐｔ）、スズ（Ｓｎ）、チタン（Ｔｉ）、パラジウム（Ｐｄ）、ロジウム（Ｒｈ）、ニオブ（Ｎｂ）、クロム（Ｃｒ）、ニッケル（Ｎｉ）、及びこれらの合金から成る群から選択され、さらに好ましくはアルミニウム（Ａｌ）、クロム（Ｃｒ）、ニッケル（Ｎｉ）、及びこれらの合金から成る群から選択される１つ又は複数の材料、なお好ましくはアルミニウム（Ａｌ）で独立して構成されているのが好ましい。誘電体層は、好ましくはフッ化マグネシウム（ＭｇＦ２）、フッ化アルミニウム（ＡｌＦ３）、フッ化セリウム（ＣｅＦ３）、フッ化ランタン（ＬａＦ３）、フッ化アルミニウムナトリウム（例えば、Ｎａ３ＡｌＦ６）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）等の金属フッ化物、酸化ケイ素（ＳｉＯ）、二酸化ケイ素（ＳｉＯ２）、酸化チタン（ＴｉＯ２）、酸化アルミニウム（Ａｌ２Ｏ３）等の金属酸化物から成る群から選択され、より好ましくはフッ化マグネシウム（ＭｇＦ２）及び二酸化ケイ素（ＳｉＯ２）から成る群から選択される１つ又は複数の材料、なお好ましくはフッ化マグネシウム（ＭｇＦ２）で独立して構成されている。吸収体層は、好ましくはアルミニウム（Ａｌ）、銀（Ａｇ）、銅（Ｃｕ）、パラジウム（Ｐｄ）、白金（Ｐｔ）、チタン（Ｔｉ）、バナジウム（Ｖ）、鉄（Ｆｅ）、スズ（Ｓｎ）、タングステン（Ｗ）、モリブデン（Ｍｏ）、ロジウム（Ｒｈ）、ニオブ（Ｎｂ）、クロム（Ｃｒ）、ニッケル（Ｎｉ）、これらの金属酸化物、金属硫化物、金属炭化物、及び金属合金から成る群から選択され、より好ましくはクロム（Ｃｒ）、ニッケル（Ｎｉ）、これらの金属酸化物、及び金属合金から成る群から選択され、さらに好ましくはクロム（Ｃｒ）、ニッケル（Ｎｉ）、及びこれらの金属合金から成る群から選択される１つ又は複数の材料で独立して構成されている。磁性体層は、ニッケル（Ｎｉ）、鉄（Ｆｅ）、及び／若しくはコバルト（Ｃｏ）、ニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含むのが好ましい。７層ファブリペロー構造を含む磁性薄膜干渉顔料粒子が好ましい場合は、磁性薄膜干渉顔料粒子がＣｒ／ＭｇＦ２／Ａｌ／Ｎｉ／Ａｌ／ＭｇＦ２／Ｃｒ多層構造から成る吸収体／誘電体／反射体／磁性体／反射体／誘電体／吸収体の７層ファブリペロー多層構造を含むのが特に好ましい。
【００７３】
[071]本明細書に記載の磁性薄膜干渉顔料粒子は、人間の健康及び環境に対して安全と考えられ、例えば５層ファブリペロー多層構造、６層ファブリペロー多層構造、及び７層ファブリペロー多層構造に基づく多層顔料粒子であってもよく、前記顔料粒子は、およそ４０重量％〜およそ９０重量％の鉄、およそ１０重量％〜およそ５０重量％のクロム、及びおよそ０重量％〜およそ３０重量％のアルミニウムを含む実質的にニッケルを含まない組成の磁性合金を含む１つ又は複数の磁気層を備える。人間の健康及び環境に対して安全と考えられる多層顔料粒子の一般的な例は、欧州特許出願公開第２  ４０２  ４０１  Ａ１号に見られるため、そのすべての内容を本明細書に援用する。
【００７４】
[072]本明細書に記載の磁性薄膜干渉顔料粒子は通常、ウェブ上への異なる所要層の従来堆積技術によって製造される。例えば物理的気相成長法（ＰＶＤ）、化学的気相成長法（ＣＶＤ）、又は電解析出によって所望数の層を堆積させた後は、好適な溶媒中での剥離層の溶解又はウェブからの材料の剥離によって層スタックをウェブから除去する。そして、このように得られた材料を粉砕することにより薄片が得られるが、これは、研削、ミル加工（例えば、ジェットミル加工プロセス等）、又は任意の好適な方法でさらに処理して所要サイズの顔料粒子を得る必要がある。得られる製品は、縁部が破砕され、形状が不規則で、アスペクト比が異なる平らな薄片から成る。好適な磁性薄膜干渉顔料粒子の作成に関する詳細については、例えば欧州特許出願公開第１  ７１０  ７５６  Ａ１号及び欧州特許出願公開第１  ６６６  ５４６  Ａ１号に見られるが、これらの内容を本明細書に援用する。
【００７５】
[073]光学可変特性を示す好適な磁性コレステリック液晶顔料粒子としては、磁性単層コレステリック液晶顔料粒子及び磁性多層コレステリック液晶顔料粒子が挙げられるが、これらに限定されない。このような顔料については、例えば国際公開第２００６／０６３９２６  Ａ１号、米国特許第６，５８２，７８１号、及び米国特許第６，５３１，２２１号に開示されている。国際公開第２００６／０６３９２６  Ａ１号は、高い輝度及び変色特性のほか、磁化可能性等の特定の特性を有する単層及び当該単層から得られた顔料粒子を開示している。この開示の単層及び当該単層の粉砕により得られた顔料は、３次元架橋したコレステリック液晶混合物及び磁性ナノ粒子を含む。米国特許第６，５８２，７８１号及び米国特許第６，４１０，１３０号は、配列がＡ１／Ｂ／Ａ２の血小板状のコレステリック多層顔料粒子を開示している。ここで、Ａ１及びＡ２は、同じであってもよいし異なっていてもよく、それぞれ少なくとも１つのコレステリック層を含む。Ｂは、層Ａ１及びＡ２から送られた光の全部又は一部を吸収するとともに磁気特性を付与する中間層である。米国特許第６，５３１，２２１号は、配列がＡ／Ｂであり、任意選択としてＣを含む血小板状のコレステリック多層顔料粒子を開示している。ここで、Ａ及びＣは、磁気特性を付与する顔料粒子を含む吸収層であり、Ｂはコレステリック層である。
【００７６】
[074]１つ又は複数の磁性材料を含む好適な干渉被覆顔料としては、１つ又は複数の層で被覆されたコアから成る群から選択される基板から成る構造が挙げられるが、これらに限定されない。ここで、上記コア又は１つ若しくは複数の層の少なくとも一方は、磁性を有する。例えば、好適な干渉被覆顔料は、上記のような磁性材料で造られたコアであって、１つ又は複数の金属酸化物で造られた１つ又は複数の層で被覆された、コアを含むか、合成又は天然雲母、層状ケイ酸塩（例えば、タルク、カオリン、及び絹雲母）、ガラス（例えば、ホウケイ酸塩）、二酸化ケイ素（ＳｉＯ２）、酸化アルミニウム（Ａｌ２Ｏ３）、酸化チタン（ＴｉＯ２）、グラファイト、及びこれらの２つ以上の混合物で造られたコアから成る構造を有する。さらに、着色層等の１つ又は複数の別の層が存在していてもよい。
【００７７】
[075]本明細書に記載の磁性又は磁化可能顔料粒子は、コーティング組成物及びコーティング層に生じ得る任意の劣化に対する保護並びに／又は前記コーティング組成物及びコーティング層への組み込みの容易化のために表面処理されていてもよく、通常は、腐食防止剤及び／又は湿潤剤が用いられるようになっていてもよい。
【００７８】
[076]さらに、コーティング層（ｘ１０）を形成するために、本明細書に記載のコーティング組成物を本明細書に記載の基板（ｘ２０）表面に塗布した（ステップａ））後、コーティング層（ｘ１０）は、本明細書に記載の１つ又は複数の双極子磁石（ｘ３２）を受容するための本明細書に記載の１つ又は複数のボイド（Ｖ）、好ましくは１つ又は複数のループ状ボイド（Ｖ）と、１つ若しくは複数の連続ループ状しるし並びに／又は１つ若しくは複数の不連続ループ状しるしを形成する１つ若しくは複数の窪み（Ｉ）並びに／又は１つ若しくは複数の突起（Ｐ）とを含む軟磁性板（ｘ３１）と、本明細書に記載の１つ又は複数の双極子磁石（ｘ３２）と、を備えた磁気アセンブリ（ｘ３０）の磁界に曝露される（ステップｂ））。
【００７９】
[077]本明細書に記載の血小板状磁性又は磁化可能顔料粒子を配向させるステップ（ステップｂ））の後又は一部同時、好ましくは一部同時に、血小板状磁性又は磁化可能顔料粒子の配向が固定又は停止される（ステップｃ））。このように特筆すべきこととして、コーティング組成物は第１の液体状態を有する必要があり、未固化で十分に湿潤又は柔軟であるため、コーティング組成物中に分散した血小板状磁性又は磁化可能顔料粒子は、磁界への曝露に際して自由に移動、回転、及び配向可能である。また、第２の固化（例えば、固体又は固体様）状態も有する必要があり、この場合の血小板状磁性又は磁化可能顔料粒子は、それぞれの位置及び配向で固定又は停止される。
【００８０】
[078]このような第１及び第２の状態は、ある種のコーティング組成物を用いることによって提供するのが好ましい。例えば、コーティング組成物の血小板状磁性又は磁化可能顔料粒子以外の成分は、インク又は機密用途、例えば紙幣印刷に用いられるようなコーティング組成物の形態であってもよい。上述の第１及び第２の状態は、例えば温度変化又は電磁放射線への曝露等の刺激に反応して粘度が高くなる材料を用いて提供可能である。すなわち、流体のバインダ材料は、固化又は凝固によって、第２の状態すなわち固化又は固体状態に変換され、血小板状磁性又は磁化可能顔料粒子が現在の位置及び配向に固定されて、バインダ材料内で移動も回転もできなくなる。当業者には既知の通り、基板等の表面上に塗布するインク又はコーティング組成物に含まれる成分及び上記インク又はコーティング組成物の物性は、当該インク又はコーティング組成物の基板表面への転写に用いられるプロセスの要件を満たす必要がある。その結果、本明細書に記載のコーティング組成物に含まれるバインダ材料は通常、当技術分野において既知の材料から選定されるとともに、当該インク又はコーティング組成物の塗布に用いられる被覆又は印刷プロセス及び選定された固化プロセスによって決まる。
【００８１】
[079]本明細書に記載のＯＥＬは、その形状のために非等方的な反射性を有する血小板状磁性又は磁化可能顔料粒子を含む。血小板状磁性又は磁化可能顔料粒子は、２００ｎｍ〜２５００ｎｍの範囲の１つ又は複数の波長範囲の電磁放射線に対して、少なくとも一部が透明なバインダ材料中に分散している。
【００８２】
[080]本明細書に記載の固化ステップ（ステップｃ））は、例えばコーティング組成物がポリマーバインダ材料及び溶媒を含み、高温で塗布される場合の純粋な物理的性質と考えられる。そして、血小板状磁性又は磁化可能顔料粒子が磁界の印加によって高温で配向し、溶媒が蒸発した後、コーティング組成物が冷却される。これにより、コーティング組成物が固化して、顔料粒子の配向が固定される。
【００８３】
[081]或いは、コーティング組成物の固化には、セキュリティ文書の通常使用時に起こり得る（例えば、最大８０℃の）単純な温度上昇では不可逆の（例えば、硬化による）化学反応を伴うのが好ましい。用語「硬化」又は「硬化性」は、塗布したコーティング組成物中の少なくとも１つの成分が化学反応、架橋、又は重合によって開始材料よりも大きな分子量を有するポリマー材料に変化するプロセスを表す。硬化によって、安定した３次元ポリマーネットワークが形成されるのが好ましい。このような硬化は一般的に、（ｉ）基板への塗布（ステップａ））後、及び（ｉｉ）血小板状磁性又は磁化可能顔料粒子の少なくとも一部の配向（ステップｂ））の後又は一部同時に、コーティング組成物に外部刺激を印加することによって引き起こされる。本明細書に記載のコーティング組成物の固化（ステップｃ））は、血小板状磁性又は磁化可能顔料粒子の少なくとも一部の配向（ステップｂ））と一部同時に実行されるため都合が良い。したがって、コーティング組成物は、放射線硬化性組成物、熱乾燥組成物、酸化乾燥組成物、及びこれらの組合せから成る群から選択されるのが好ましい。特に、コーティング組成物は、放射線硬化性組成物から成る群から選択されるのが好ましい。放射線硬化、特にＵＶ・可視硬化では、放射線への曝露によりコーティング組成物の粘度が瞬時に高くなり、顔料粒子のさらなる移動が抑えられ、結果的に磁気配向ステップ後の情報喪失が抑えられるため都合が良い。固化ステップ（ステップｄ））は、好ましくはＵＶ可視光による照射（すなわち、ＵＶ・可視光放射線硬化）又は電子ビーム（すなわち、電子ビーム放射線硬化）、より好ましくはＵＶ可視光による照射によって実行される。
【００８４】
[082]したがって、本発明に適したコーティング組成物としては、ＵＶ・可視光放射線（以下、ＵＶ・可視硬化性と称する）又は電子ビーム放射線（以下、ＥＢと称する）によって硬化可能な放射線硬化性組成物が挙げられる。本発明の特に好適な一実施形態によれば、本明細書に記載のコーティング組成物は、ＵＶ・可視硬化性コーティング組成物である。ＵＶ・可視硬化によれば、非常に高速な硬化プロセスが可能であるため、本明細書に記載のＯＥＬ、文書、及び物品、並びに前記ＯＥＬを備えた文書の作成時間が劇的に短縮されて都合が良い。
【００８５】
[083]ＵＶ・可視硬化性コーティング組成物は、ラジカル硬化性化合物及びカチオン硬化性化合物から成る群から選択される１つ又は複数の化合物を含むのが好ましい。本明細書に記載のＵＶ・可視硬化性コーティング組成物は、ハイブリッド系であってもよく、１つ又は複数のカチオン硬化性化合物及び１つ又は複数のラジカル硬化性化合物の混合物を含む。カチオン硬化性化合物は、酸等のカチオン種を遊離させて硬化を開始することにより、モノマー及び／又はオリゴマーの反応及び／又は架橋によってコーティング組成物を固化させる１つ又は複数の光開始剤の放射による活性化を通常含むカチオン機構によって硬化する。ラジカル硬化性化合物は、１つ又は複数の光開始剤の放射によってラジカルを生成することにより重合を開始してコーティング組成物を固化させる活性化を通常含むフリーラジカル機構によって硬化する。本明細書に記載のＵＶ・可視硬化性コーティング組成物に含まれるバインダの作成に用いられるモノマー、オリゴマー、又はプレポリマーに応じて、異なる光開始剤を使用可能である。遊離基光開始剤の好適な例は、当業者に既知であり、アセトフェノン、ベンゾフェノン、ベンジルジメチルケタル、α−アミノケトン、α−ヒドロキシケトン、ホスフィンオキシド、及びホスフィンオキシド誘導体のほか、これらの２つ以上の混合物が挙げられるが、これらに限定されない。カチオン光開始剤の好適な例は、当業者に既知であり、有機ヨードニウム塩（例えば、ジアリールヨードニウム塩）、オキソニウム（例えば、トリアリールオキソニウム塩）、及びスルホニウム塩（例えば、トリアリールスルホニウム塩）等のオニウム塩のほか、これらの２つ以上の混合物が挙げられるが、これらに限定されない。有用な光開始剤の他の例は、標準的な教科書に見られる。また、効率的な硬化を実現するため、１つ又は複数の光開始剤と併せて増感剤を含むのが好都合と考えられる。好適な光増感剤の一般的な例としては、イソプロピル−チオキサントン（ＩＴＸ）、１−クロロ−２−プロポキシ−チオキサントン（ＣＰＴＸ）、２−クロロ−チオキサントン（ＣＴＸ）、及び２，４−ジエチル−チオキサントン（ＤＥＴＸ）、並びにこれらの２つ以上の混合物が挙げられるが、これらに限定されない。ＵＶ・可視硬化性コーティング組成物に含まれる１つ又は複数の光開始剤は、好ましくはおよそ０．１重量％〜およそ２０重量％、より好ましくはおよそ１重量％〜およそ１５重量％の総量で存在し、重量パーセントは、ＵＶ・可視硬化性コーティング組成物の総重量に基づく。
【００８６】
[084]或いは、ポリマー熱可塑性バインダ材料又は熱硬化性バインダ材料を採用するようにしてもよい。熱可塑性樹脂は、熱硬化性樹脂と異なり、加熱及び冷却によって、特性に重大な変化を来たすことなく、繰り返し溶融及び凝固可能である。熱可塑性樹脂又はポリマーの代表例としては、ポリアミド、ポリエステル、ポリアセタール、ポリオレフィン、スチレン系高分子、ポリカーボネート、ポリアクリレート、ポリイミド、ポリエーテルエーテルケトン（ＰＥＥＫ）、ポリエーテルケトンケトン（ＰＥＫＫ）、ポリフェニレン系樹脂（例えば、ポリフェニレンエーテル、ポリフェニレン酸化物、ポリフェニレン硫化物）、ポリスルホン、及びこれらの２つ以上の混合物が挙げられるが、これらに限定されない。
【００８７】
[085]本明細書に記載のコーティング組成物は、有機顔料粒子、無機顔料粒子、及び有機色素から成る群から選択される１つ若しくは複数の着色成分並びに／又は１つ若しくは複数の添加剤をさらに含んでいてもよい。後者としては、粘度（例えば、溶媒、増粘剤、及び界面活性剤）、稠度（例えば、硬化防止剤、充填剤、及び可塑剤）、起泡性（例えば、消泡剤）、潤滑性（ワックス、オイル）、ＵＶ安定性（光安定剤）、密着性、帯電防止特性、保存性（重合防止剤）等のコーティング組成物の物理的、流動学的、及び化学的パラメータの調整に用いられる化合物及び材料が挙げられるが、これらに限定されない。本明細書に記載の添加剤は、当該添加剤の寸法のうちの少なくとも１つが１〜１０００ｎｍの範囲である所謂ナノ材料等、当技術分野において既知の量及び形態でコーティング組成物中に存在していてもよい。
【００８８】
[086]本明細書に記載のコーティング組成物は、１つ又は複数の添加剤をさらに含んでいてもよく、粘度（例えば、溶媒及び界面活性剤）、稠度（例えば、硬化防止剤、充填剤、及び可塑剤）、起泡性（例えば、消泡剤）、潤滑性（ワックス）、ＵＶ反応性及び安定性（光増感剤及び光安定剤）、及び密着性等の組成物の物理的、流動学的、及び化学的パラメータの調整に用いられる化合物及び材料が挙げられるが、これらに限定されない。本明細書に記載の添加剤は、粒子の寸法のうちの少なくとも１つが１〜１０００ｎｍの範囲である所謂ナノ材料の形態等、当技術分野において既知の量及び形態で本明細書に記載のコーティング組成物中に存在していてもよい。
【００８９】
[087]本明細書に記載のコーティング組成物は、１つ若しくは複数のマーカ物質若しくはタガント及び／又は磁性材料（本明細書に記載の磁性又は磁化可能顔料粒子とは異なる）、発光材料、導電材料、及び赤外線吸収材料から成る群から選択される１つ又は複数の機械可読材料をさらに含んでいてもよい。本明細書において、用語「機械可読材料（ｍａｃｈｉｎｅ  ｒｅａｄａｂｌｅ  ｍａｔｅｒｉａｌ）」は、装置又は機械により検出可能な少なくとも１つの特別な特性を示し、あるコーティングに含めることによって、特定の検出及び／又は認証用機器の使用により当該コーティング又は当該コーティングを含む物品を認証する方法を提供可能な材料を表す。
【００９０】
[088]本明細書に記載のコーティング組成物は、本明細書に記載の磁性又は磁化可能顔料粒子並びに１つ又は複数の添加剤（本明細書に記載のバインダ材料の存在下で存在する場合）の分散又は混合によって液体組成物を形成することにより作成されるようになっていてもよい。１つ又は複数の光開始剤が存在する場合は、その他すべての成分の分散又は混合ステップにおいて組成物に添加されるようになっていてもよいし、後の段階（すなわち、液体コーティング組成物の形成後）に添加されるようになっていてもよい。
【００９１】
[089]本明細書に記載の通り、コーティング層（ｘ１０）は、本明細書に記載の磁気アセンブリ（ｘ３０）の磁界に曝露される。
【００９２】
[090]本明細書に記載の磁気アセンブリ（ｘ３０）は、本明細書に記載の軟磁性板（ｘ３１）を備え、前記軟磁性板（ｘ３１）は、透磁率の高い１つ若しくは複数の軟磁性金属、合金、若しくは化合物又はおよそ２５重量％〜およそ９５重量％の軟磁性粒子が非磁性材料中に分散した複合材で構成されており（重量百分率は当該磁性板（ｘ３１）の総重量に基づく）、本明細書に記載の１つ又は複数の双極子磁石（ｘ３２）を受容する本明細書に記載の１つ又は複数のボイド（Ｖ）、好ましくは１つ又は複数のループ状ボイド（Ｖ）を含むとともに、１つ若しくは複数の連続ループ状しるし並びに／又は１つ若しくは複数の不連続ループ状しるしをそれぞれ形成する本明細書に記載の１つ若しくは複数の窪み（Ｉ）並びに／又は１つ若しくは複数の突起（Ｐ）を備える。
【００９３】
[091]本明細書に記載の軟磁性板（ｘ３１）は、本明細書に記載の１つ又は複数のボイド（Ｖ）を含む。２つ以上のボイド（Ｖ）が本明細書に記載の軟磁性板（ｘ３１）に含まれる場合、前記ボイド（Ｖ）は、同じ形状であってもよいし、異なる形状であってもよい。２つ以上のボイド（Ｖ）が本明細書に記載の軟磁性板（ｘ３１）に含まれる場合、前記２つ以上のボイド（Ｖ）はそれぞれ、１つ若しくは複数の連続ループ状しるし並びに／又は１つ若しくは複数の不連続ループ状しるしに囲まれていてもよい。或いは、前記２つ以上のボイド（Ｖ）のうちの２つ以上が１つ若しくは複数の連続ループ状しるしに囲まれ、並びに／又は、前記２つ以上のボイド（Ｖ）がそれぞれ１つ若しくは複数の不連続ループ状しるしに囲まれていてもよい。
【００９４】
[092]一実施形態によれば、本明細書に記載の軟磁性板（ｘ３１）は、本明細書に記載の形状がループ状ではない１つ若しくは複数のボイド（Ｖ）及び１つ若しくは複数のループ状ボイド（Ｖ）を含む。
【００９５】
[093]別の実施形態によれば、本明細書に記載の軟磁性板（ｘ３１）は、１つ又は複数のループ状ボイド（Ｖ）を含む。２つ以上のループ状ボイド（Ｖ）が本明細書に記載の軟磁性板（ｘ３１）に含まれる場合、前記ループ状ボイド（Ｖ）は、同じ形状であってもよいし、異なる形状であってもよい。
【００９６】
[094]図１Ａ及び図１Ｂは、ボイド（Ｖ）、特にループ状ボイド（Ｖ）（図１Ａ及び図１Ｂ中の円形ボイド）を含む厚さ（Ｔ）の軟磁性板（１３１）を模式的に示した図である。用語「ボイド（ｖｏｉｄ）」は、本発明の背景において、軟磁性板中の凹部（図２Ａ参照）又は軟磁性板を貫通してその両面を接続する孔若しくはチャネル（図２Ｂ参照）を意味する。
【００９７】
[095]図２Ａ及び２Ｂは、深さ（Ｄ）のボイド（Ｖ）を含む軟磁性板（２３１）の模式断面図である。一実施形態によれば、例えば図２Ａに示すように、本明細書に記載の軟磁性板（２３１）は、深さが１００％未満の１つ又は複数のボイド（Ｖ）を含む。すなわち、１つ又は複数のボイド（Ｖ）は、凹部の形態である。別の実施形態によれば、例えば図２Ｂに示すように、本明細書に記載の軟磁性板（３３１）は、深さが１００％の１つ又は複数のボイド（Ｖ）を含む。すなわち、１つ又は複数のボイド（Ｖ）は、軟磁性板（３３１）を貫通してその両面を接続する孔若しくはチャネルの形態である。
【００９８】
[096]本明細書に記載の軟磁性板（ｘ３１）の１つ又は複数のボイド（Ｖ）、好ましくは１つ又は複数のループ状ボイド（Ｖ）は、本明細書に記載の１つ又は複数の双極子磁石（ｘ３２）を受容するように設計されている。すなわち、本明細書に記載の１つ又は複数の双極子磁石（ｘ３２）の前記軟磁性板（ｘ３１）への組み込みを可能にする。
【００９９】
[097]一実施形態によれば、本明細書に記載の軟磁性板（ｘ３１）は、本明細書に記載の１つ又は複数のボイド（Ｖ）、好ましくは１つ又は複数のループ状ボイド（Ｖ）を含み、前記１つ又は複数のボイド（Ｖ）、特に、深さが１００％のボイドは、後述のようなポリマーバインダ及び任意選択としての充填剤を含む非磁性材料が充填されていてもよい。１つ又は複数のボイド（Ｖ）、好ましくは１つ又は複数のループ状ボイド（Ｖ）を含む本明細書に記載の軟磁性板（ｘ３１）は、後述のような非磁性ホルダー又はスペーサ（ｘ３３）上に配置されていてもよい。
【０１００】
[098]例えば図１及び図３〜図６に示すように、本明細書に記載の１つ又は複数のボイド（Ｖ）、好ましくは１つ又は複数のループ状ボイド（Ｖ）のほか、本明細書に記載の軟磁性板（ｘ３１）は、本明細書に記載の１つ若しくは複数の連続ループ状しるし並びに／又は１つ若しくは複数の不連続ループ状しるしをそれぞれ形成する１つ若しくは複数の窪み（Ｉ）並びに／又は１つ若しくは複数の突起（Ｐ）をさらに含む。例えば図１及び図３〜図６に示すとともに上述した通り、本明細書に記載の１つ又は複数のボイド（Ｖ）は、本明細書に記載の１つ若しくは複数の窪み（Ｉ）並びに／又は１つ若しくは複数の突起（Ｐ）により形成された１つ若しくは複数の連続ループ状しるし並びに／又は１つ若しくは複数の不連続ループ状しるしにより囲まれている。
【０１０１】
[099]一実施形態によれば、本明細書に記載の１つ又は複数のボイド（Ｖ）は、ループ状ボイド（Ｖ）であり、前記１つ又は複数のループ状ボイド（Ｖ）は、本明細書に記載の１つ若しくは複数の窪み（Ｉ）並びに／又は１つ若しくは複数の突起（Ｐ）により形成された１つ若しくは複数の連続ループ状しるし並びに／又は１つ若しくは複数の不連続ループ状しるしにより囲まれ、入れ子となっている。言い換えると、１つ又は複数のループ状ボイド（Ｖ）により規定された（１つ又は複数の）ループと１つ若しくは複数の窪み（Ｉ）並びに／又は１つ若しくは複数の突起（Ｐ）により規定された（１つ又は複数の）ループとが入れ子となっており、１つ若しくは複数の窪み（Ｉ）並びに／又は１つ若しくは複数の突起（Ｐ）により形成された１つ若しくは複数の連続ループ状しるし並びに／又は１つ若しくは複数の不連続ループ状しるしにより規定された最も外側のループが、１つ又は複数のループ状ボイド（Ｖ）により規定された最も内側のループを囲む。
【０１０２】
[0100]一実施形態によれば、例えば図４Ａに示すように、本明細書に記載の軟磁性板（ｘ３１）は、１つ又は複数の窪み（Ｉ）を含む。例えば図４Ａに示すように、本明細書に記載の軟磁性板（ｘ３１）は、１つ又は複数の窪み（Ｉ）（例えば、単一のループ状窪み（Ｉ）又は２つの窪み（Ｉ））を含む。図４Ａに示すように、１つ若しくは複数のループ状ボイド（Ｖ）並びに１つ若しくは複数の窪み（Ｉ）を含む軟磁性板（４３１）の厚さ（Ｔ）は、１つ若しくは複数の窪み（Ｉ）も１つ若しくは複数のボイド（Ｖ）もない軟磁性板（４３１）の領域の厚さ（すなわち、軟磁性板（４３１）の窪んでいない領域の厚さ）を表す。
【０１０３】
[0101]別の実施形態によれば、例えば図４Ｂに示すように、本明細書に記載の軟磁性板（ｘ３１）は、１つ又は複数の突起（Ｐ）を含む。
【０１０４】
[0102]表現「突起（ｐｒｏｔｒｕｓｉｏｎ）」は、表面から延出した凸状の起伏を表す。図４Ｂは、１つ又は複数の突起（Ｐ）（例えば、単一のループ状突起（Ｐ）又は２つの突起（Ｐ））を含む軟磁性板（４３１）の模式断面図である。図４Ｂに示すように、軟磁性板（４３１）は、厚さ（Ｔ）を有し、前記突起（Ｐ）は、高さ（Ｈ）を有する。１つ又は複数の突起（Ｐ）を含む軟磁性板（ｘ３１）の厚さ（Ｔ）は、軟磁性板（ｘ３１）の総厚さすなわち１つ又は複数の突起（Ｐ）のうちの最も高い突起の高さ（Ｈ）と前記１つ又は複数の突起（Ｐ）がない軟磁性板（ｘ３１）の領域の厚さとの組合せを表す。
【０１０５】
[0103]別の実施形態によれば、本明細書に記載の軟磁性板（ｘ３１）は、１つ若しくは複数の窪み（Ｉ）並びに１つ若しくは複数の突起（Ｐ）を含む。
【０１０６】
[0104]本明細書に記載の軟磁性板（ｘ３１）のうち、１つ又は複数の突起（Ｐ）がない１つ又は複数の領域は、上述のようなポリマーバインダ及び任意選択としての充填剤を含む非磁性材料が充填されていてもよい。１つ又は複数のボイド突起（Ｐ）を含む本明細書に記載の軟磁性板（ｘ３１）は、後述のような非磁性ホルダー又はスペーサ（ｘ３３）上に配置されていてもよい。
【０１０７】
[0105]本明細書に記載の軟磁性板（ｘ３１）のほか、本明細書に記載の磁気アセンブリ（ｘ３０）は、本明細書に記載の１つ又は複数の双極子磁石（ｘ３２）を備え、前記１つ又は複数の双極子磁石（ｘ３２）がすべて、基板（ｘ２０）表面と実質的に垂直な（且つ、軟磁性板（ｘ３１）表面と実質的に垂直な）磁気軸をそれぞれ有するとともに、同じ磁場方向を有する。
【０１０８】
[0106]配設された１つ又は複数の双極子磁石（ｘ３２）は、高保磁力材料（強磁性材料とも称する）で独立して構成されているのが好ましい。好適な高保磁力材料は、保磁力値が少なくとも５０ｋＡ／ｍ、好ましくは少なくとも２００ｋＡ／ｍ、より好ましくは少なくとも１０００ｋＡ／ｍ、さらに好ましくは少なくとも１７００ｋＡ／ｍの材料である。これらは、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ、式ＭＦｅ１２Ｏ１９のヘキサフェライト（例えば、ストロンチウムヘキサフェライト（ＳｒＯ＊６Ｆｅ２Ｏ３）又はバリウムヘキサフェライト（ＢａＯ＊６Ｆｅ２Ｏ３）、式ＭＦｅ２Ｏ４のハードフェライト（例えば、コバルトフェライト（ＣｏＦｅ２Ｏ４）又は磁鉄鉱（Ｆｅ３Ｏ４））（ただし、Ｍは二価金属イオン）、セラミック８（ＳＩ−１−５）から成る群から選択される１つ又は複数の焼結又はポリマー接合磁性材料、ＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）から成る群から選択される希土類磁性材料、Ｆｅ、Ｃｒ、Ｃｏの異方性合金、ＰｔＣｏ、ＭｎＡｌＣ、ＲＥコバルト５／１６、ＲＥコバルト１４から成る群から選択される材料で構成されているのが好ましい。１つ又は複数の双極子磁石（ｘ３２）の高保磁力材料は、好ましくは希土類磁性材料から成る群、より好ましくはＮｄ２Ｆｅ１４Ｂ及びＳｍＣｏ５から成る群から選択されるのが好ましい。特に好ましいのは、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材である。
【０１０９】
[0107]本明細書に記載の軟磁性板（ｘ３１）は、本明細書に記載の１つ又は複数のボイド（Ｖ）、好ましくは１つ又は複数のループ状ボイド（Ｖ）を含み、前記１つ又は複数のボイド（Ｖ）それぞれは、本明細書に記載の１つ又は複数の双極子磁石（ｘ３２）の前記軟磁性板（ｘ３１）への組み込みを可能にする。
【０１１０】
[0108]本明細書に記載の１つ又は複数の双極子磁石（ｘ３２）は、本明細書に記載の１つ又は複数のボイド（Ｖ）内で対称に配設されていてもよいし、非対称に配設されていてもよい。
【０１１１】
[0109]例えば図９に示すように、１つの双極子磁石（ｘ３２）の代わりとして、２つ以上の双極子磁石（ｘ３２）、特に４つの双極子磁石（ｘ３２）が用いられるようになっていてもよい。２つ以上の双極子磁石（ｘ３２）が用いられる場合、前記２つ以上の双極子磁石（ｘ３２）は、重なり合って配置されるのが好ましい。前記２つ以上の双極子磁石（ｘ３２）の直径は、同じであってもよいし、異なっていてもよい。前記２つ以上の双極子磁石（ｘ３２）の厚さは、同じであってもよいし、異なっていてもよい。
【０１１２】
[0110]図４Ａ、図５Ａ、図５Ｂ、及び図６Ａは、深さが１００％未満のボイド（Ｖ）を含む軟磁性板（ｘ３１）の模式断面図である。すなわち、本明細書に記載の１つ又は複数のボイド（Ｖ）、好ましくは１つ又は複数のループ状ボイド（Ｖ）は、凹部の形態であり、前記軟磁性板（ｘ３１）は、１つ若しくは複数の窪み（Ｉ）（例えば、単一のループ状窪み（Ｉ）若しくは２つの窪み（Ｉ）（図４Ａ、図５Ａ、及び図５Ｂ））又は１つ若しくは複数の突起（Ｐ）（例えば、単一のループ状突起（Ｐ）若しくは２つの突起（Ｐ）（図４Ｂ及び図６Ａ））を含む。
【０１１３】
[0111]図５Ｃ〜図５Ｆ、図６Ｂ、及び図６Ｃは、深さが１００％のボイド（Ｖ）を含む軟磁性板（ｘ３１）の模式断面図である。すなわち、本明細書に記載の１つ又は複数のボイド（Ｖ）、好ましくは１つ又は複数のループ状ボイド（Ｖ）は、孔又はチャネルの形態であり、前記軟磁性板（ｘ３１）は、１つ若しくは複数の窪み（Ｉ）（例えば、単一のループ状窪み（Ｉ）若しくは２つの窪み（Ｉ）（図５Ｃ〜図５Ｆ））又は１つ若しくは複数の突起（Ｐ）（例えば、単一のループ状突起（Ｐ）若しくは２つの突起（Ｐ）（図６Ｂ及び図６Ｃ））を含む。
【０１１４】
[0112]本明細書に記載の軟磁性板（ｘ３１）は、上面を特徴とし、前記上面は、コーティング層（ｘ１０）を有する基板（ｘ２０）が直接接触又は間接接触にて配置される表面から成る。例えば図４Ａ及び図５Ａ〜図５Ｄに示すように、本明細書に記載の１つ又は複数の窪み（Ｉ）を含む軟磁性板（ｘ３１）の上面（ＴＳ（点線））は、軟磁性板自体の上面から成る。例えば図４Ｂ、図６Ａ、及び図６Ｂに示すように、本明細書に記載の１つ又は複数の突起（Ｐ）を含む軟磁性板（ｘ３１）の上面（ＴＳ（点線））は、１つ又は複数の突起（Ｐ）の上面から成る。１つ若しくは複数の窪み（Ｉ）並びに１つ若しくは複数の突起（Ｐ）を含む軟磁性板（ｘ３１）の上面は、１つ又は複数の突起（Ｐ）の上面から成る。
【０１１５】
[0113]一実施形態によれば、本明細書に記載の磁気アセンブリ（ｘ３０）は、ｉ）本明細書に記載の１つ若しくは複数のボイド（Ｖ）、好ましくは１つ若しくは複数のループ状ボイド（Ｖ）並びに本明細書に記載の１つ若しくは複数の窪み（Ｉ）を含む本明細書に記載の軟磁性板（ｘ３１）と、ｉｉ）本明細書に記載の１つ又は複数の双極子磁石（ｘ３２）とを備え、１つ又は複数の双極子磁石（ｘ３２）の上面は、軟磁性板（ｘ３１）の上面と同一平面である（例えば、図５Ａ、図５Ｃ、及び図５Ｄ参照）か、又は、軟磁性板（ｘ３１）の上面の下側にあり（例えば、図５Ｂ、図５Ｅ、及び図５Ｆ参照）、１つ又は複数の双極子磁石（ｘ３２）の上面は、軟磁性板（ｘ３１）の上面と同一平面であるのが好ましい。
【０１１６】
[0114]一実施形態によれば、本明細書に記載の磁気アセンブリ（ｘ３０）は、ｉ）本明細書に記載の１つ若しくは複数のボイド（Ｖ）、好ましくは１つ若しくは複数のループ状ボイド（Ｖ）並びに本明細書に記載の１つ若しくは複数の突起（Ｐ）を含む本明細書に記載の軟磁性板（ｘ３１）と、ｉｉ）１つ又は複数の双極子磁石（ｘ３２）とを備え、１つ又は複数の双極子磁石（ｘ３２）の上面は、軟磁性板（ｘ３１）の上面と同一平面であるのが好ましい（例えば、図６Ａ〜図６Ｃ参照）。
【０１１７】
[0115]一実施形態によれば、本明細書に記載の磁気アセンブリ（ｘ３０）は、ｉ）本明細書に記載の１つ若しくは複数のボイド（Ｖ）、好ましくは１つ若しくは複数のループ状ボイド（Ｖ）、本明細書に記載の１つ若しくは複数の窪み（Ｉ）、並びに本明細書に記載の１つ若しくは複数の突起（Ｐ）を含む本明細書に記載の軟磁性板（ｘ３１）と、ｉｉ）１つ又は複数の双極子磁石（ｘ３２）とを備え、１つ又は複数の双極子磁石（ｘ３２）の上面は、軟磁性板（ｘ３１）の上面と同一平面であるのが好ましい。
【０１１８】
[0116]一実施形態によれば、図４Ａ、図５Ａ、及び図５Ｂに示すように、本明細書に記載の磁気アセンブリ（ｘ３０）は、ｉ）深さが１００％未満の本明細書に記載の１つ若しくは複数のボイド（Ｖ）、好ましくは１つ若しくは複数のループ状ボイド（Ｖ）並びに本明細書に記載の１つ若しくは複数の窪み（Ｉ）を含む軟磁性板（ｘ３１）と、ｉｉ）本明細書に記載の１つ又は複数の双極子磁石（ｘ３２）とを備え、前記１つ又は複数の双極子磁石（ｘ３２）は、本明細書に記載の１つ又は複数のボイド（Ｖ）、好ましくは１つ又は複数のループ状ボイド（Ｖ）により規定されたループ内で対称又は非対称に配設されており、前記１つ又は複数の双極子磁石（ｘ３２）の上面は、ａ）軟磁性板（ｘ３１）の上面（点線）と同一平面である（前記１つ又は複数の双極子磁石（ｘ３２）の底面が軟磁性板（ｘ３１）の１つ又は複数のボイド（Ｖ）の上面と同一平面であるのが好ましい）（図５Ａ参照）か、又は、ｂ）軟磁性板（ｘ３１）の上面（点線）の下側にある（前記１つ又は複数の双極子磁石（ｘ３２）の底面が軟磁性板（ｘ３１）の１つ又は複数のボイド（Ｖ）の上面と同一平面であるのが好ましい）（図５Ｂ参照）。
【０１１９】
[0117]一実施形態によれば、図４Ｂ及び図６Ａに示すように、本明細書に記載の磁気アセンブリ（ｘ３０）は、ｉ）深さが１００％未満の本明細書に記載の１つ若しくは複数のボイド（Ｖ）、好ましくは１つ若しくは複数のループ状ボイド（Ｖ）並びに本明細書に記載の１つ若しくは複数の突起（Ｐ）を含む軟磁性板（ｘ３１）と、ｉｉ）本明細書に記載の１つ又は複数の双極子磁石（ｘ３２）とを備え、前記１つ又は複数の双極子磁石（ｘ３２）は、１つ又は複数のボイド（Ｖ）、好ましくは１つ又は複数のループ状ボイド（Ｖ）により規定されたループ内で対称又は非対称に配設されており、前記１つ又は複数の双極子磁石（ｘ３２）の上面は、軟磁性板（ｘ３１）の上面（点線）と同一平面である（前記１つ又は複数の双極子磁石（ｘ３２）の底面が軟磁性板（ｘ３１）の１つ又は複数のボイド（Ｖ）の上面と同一平面であるのが好ましい）。
【０１２０】
[0118]一実施形態によれば、図５Ｃ〜図５Ｆに示すように、本明細書に記載の磁気アセンブリ（ｘ３０）は、ｉ）深さが１００％の本明細書に記載の１つ若しくは複数のループ状ボイド（Ｖ）並びに本明細書に記載の１つ若しくは複数のループ状窪み（Ｉ）を含む軟磁性板（ｘ３１）と、ｉｉ）本明細書に記載の１つ又は複数の双極子磁石（ｘ３２）とを備え、前記１つ又は複数の双極子磁石（ｘ３２）は、本明細書に記載の１つ又は複数のボイド（Ｖ）、好ましくは１つ又は複数のループ状ボイド（Ｖ）により規定されたループ内で対称又は非対称に配設されており、前記１つ又は複数の双極子磁石（ｘ３２）の上面は、ａ）軟磁性板（ｘ３１）の上面（点線）と同一平面である（前記１つ又は複数の双極子磁石（ｘ３２）の底面が軟磁性板（ｘ３１）の底部と同一平面である（図５Ｃ参照）か、又は、軟磁性板（ｘ３１）の下側にある（図５Ｄ参照））か、又は、ｂ）軟磁性板（ｘ３１）の上面（点線）の下側にある（前記１つ又は複数の双極子磁石（ｘ３２）の底面が軟磁性板（ｘ３１）の底部と同一平面である（図５Ｅ参照）か、又は、軟磁性板（ｘ３１）の下側にある（図５Ｆ参照））。
【０１２１】
[0119]一実施形態によれば、図６Ｂ及び図６Ｃに示すように、本明細書に記載の磁気アセンブリ（ｘ３０）は、ｉ）深さが１００％未満の本明細書に記載の１つ若しくは複数のループ状ボイド（Ｖ）並びに本明細書に記載の１つ若しくは複数のループ状突起（Ｐ）を含む軟磁性板（ｘ３１）と、ｉｉ）本明細書に記載の１つ又は複数の双極子磁石（ｘ３２）とを備え、前記１つ又は複数の双極子磁石（ｘ３２）は、本明細書に記載の１つ又は複数のボイド（Ｖ）、好ましくは１つ又は複数のループ状ボイド（Ｖ）により規定されたループ内で対称又は非対称に配設されており、前記１つ又は複数の双極子磁石（ｘ３２）の上面は、軟磁性板（ｘ３１）の上面（点線）と同一平面である（前記１つ又は複数の双極子磁石（ｘ３２）の底面が軟磁性板（ｘ３１）の底面と同一平面である（図６Ｂ参照）か、又は、軟磁性板（ｘ３１）の下側にある（図６Ｃ参照））。
【０１２２】
[0120]また、本明細書に記載の軟磁性板（ｘ３１）は、表面処理によって、コーティング層（ｘ１０）を有する基板（ｘ２０）との接触を容易化することにより、高速印刷用途における摩擦、摩耗、及び／又は静電帯電を抑えるようにしてもよい。
【０１２３】
[0121]一実施形態によれば、本明細書に記載の軟磁性板（ｘ３１）は、平坦又は平面状である。別の実施形態によれば、本明細書に記載の軟磁性板（ｘ３１）は、印刷アセンブリの回転シリンダ中又は回転シリンダ上で適応するように湾曲している。回転シリンダは、印刷若しくは被覆機器中での使用、印刷若しくは被覆機器との併用、又は印刷若しくは被覆機器の一部としての構成が意図されており、本明細書に記載の１つ又は複数の軟磁性板を支える。一実施形態において、回転シリンダは、高い印刷速度で連続動作する回転式、枚葉給紙式、又はウェブ給紙式の産業用印刷機の一部である。
【０１２４】
[0122]本明細書に記載の軟磁性板（ｘ３１）は、透磁率の高い１つ又は複数の軟磁性金属、合金、又は化合物を含むプレートであってもよい（又は、非磁性材料中に軟磁性粒子が分散した複合材で造られたプレート（以下、「軟磁性複合材プレート」と称する）であってもよい）。
【０１２５】
[0123]一実施形態によれば、本明細書に記載の軟磁性板（ｘ３１）は、透磁率の高い１つ又は複数の軟磁性金属、合金、又は化合物を含む（以下、「軟磁性金属板」と称する）。軟磁性材料は、低い保磁力及び高い飽和磁化を有する。好適な低保磁力・高飽和度材料は、ＩＥＣ６０４０４−１：２０００に従って、１０００Ａｍ−１未満の保磁力を有することにより、高速磁化及び減磁を可能にするが、その飽和磁化は、好ましくは少なくとも１テスラ、より好ましくは少なくとも１．５テスラ、さらに好ましくは少なくとも２テスラである。軟磁性材料については、例えば（１）Ｈａｎｄｂｏｏｋ  ｏｆ  Ｃｏｎｄｅｎｓｅｄ  Ｍａｔｔｅｒ  ａｎｄ  Ｍａｔｅｒｉａｌｓ  Ｄａｔａ，Ｃｈａｐ．４．３．２，Ｓｏｆｔ  Ｍａｇｎｅｔｉｃ  Ｍａｔｅｒｉａｌｓ，ｐ．７５８−７９３及びＣｈａｐ．４．３．４，Ｍａｇｎｅｔｉｃ  Ｏｘｉｄｅｓ，ｐ．８１１−８１３，Ｓｐｒｉｎｇｅｒ  ２００５、（２）Ｆｅｒｒｏｍａｇｎｅｔｉｃ  Ｍａｔｅｒｉａｌｓ，Ｖｏｌ．１，Ｉｒｏｎ，Ｃｏｂａｌｔ  ａｎｄ  Ｎｉｃｋｅｌ，ｐ．１−７０，Ｅｌｓｅｖｉｅｒ  １９９９、（３）Ｆｅｒｒｏｍａｇｎｅｔｉｃ  Ｍａｔｅｒｉａｌｓ，Ｖｏｌ．２，Ｃｈａｐ．２，Ｓｏｆｔ  Ｍａｇｎｅｔｉｃ  Ｍｅｔａｌｌｉｃ  Ｍａｔｅｒｉａｌｓ，ｐ．５５−１８８及びＣｈａｐ．３，Ｆｅｒｒｉｔｅｓ  ｆｏｒ  ｎｏｎ−ｍｉｃｒｏｗａｖｅ  Ａｐｐｌｉｃａｔｉｏｎｓ，ｐ．１８９−２４１，Ｅｌｓｅｖｉｅｒ  １９９９、（４）Ｅｌｅｃｔｒｉｃ  ａｎｄ  Ｍａｇｎｅｔｉｃ  Ｐｒｏｐｅｒｔｉｅｓ  ｏｆ  Ｍｅｔａｌｓ，Ｃ．Ｍｏｏｓｂｒｕｇｇｅｒ，Ｃｈａｐ．８，Ｍａｇｎｅｔｉｃａｌｌｙ  Ｓｏｆｔ  Ｍａｔｅｒｉａｌｓ，ｐ．１９６−２０９，ＡＳＭ  Ｉｎｔｅｒｎａｔｉｏｎａｌ，２０００、（５）Ｈａｎｄｂｏｏｋ  ｏｆ  ｍｏｄｅｒｎ  Ｆｅｒｒｏｍａｇｎｅｔｉｃ  Ｍａｔｅｒｉａｌｓ，Ｃｈａｐ．９，Ｈｉｇｈ−ｐｅｒｍｅａｂｉｌｉｔｙ  Ｈｉｇｈ−ｆｒｅｑｕｅｎｃｙ  Ｍｅｔａｌ  Ｓｔｒｉｐ，ｐ．１５５−１８２，Ｋｌｕｗｅｒ  Ａｃａｄｅｍｉｃ  Ｐｕｂｌｉｓｈｅｒｓ，２００２、並びに（６）Ｓｍｉｔｈｅｌｌｓ  Ｍｅｔａｌｓ  Ｒｅｆｅｒｅｎｃｅ  Ｂｏｏｋ，Ｃｈａｐ．２０．３，Ｍａｇｎｅｔｉｃａｌｌｙ  Ｓｏｆｔ  Ｍａｔｅｒｉａｌｓ，ｐ．２０−９−２０−１６，Ｂｕｔｔｅｒｗｏｒｔｈ−Ｈｅｉｎｅｍａｎｎ  Ｌｔｄ，１９９２といったハンドブックに記載されている。高透磁率材料は、透磁率が１．０×１０−２Ｈ／ｍより大きい材料であるのが好ましい。
【０１２６】
[0124]一実施形態によれば、本明細書に記載の軟磁性金属板（ｘ３１）は、シート又はスレッドとして容易に加工できる１つ又は複数の軟磁性金属又は合金で構成されている。本明細書に記載の軟磁性金属板（ｘ３１）は、鉄、コバルト、ニッケル、ニッケル−モリブデン合金、ニッケル−鉄合金（パーマロイ又はスーパーマロイ型材料）、コバルト−鉄合金、コバルト−ニッケル合金、鉄−ニッケル−コバルト合金（フェルニコ型材料）、ホイスラー型合金（Ｃｕ２ＭｎＳｎ又はＮｉ２ＭｎＡｌ等）、低シリコン鋼、低炭素鋼、シリコン鉄（電気鋼）、鉄−アルミニウム合金、鉄−アルミニウム−シリコン合金、アモルファス金属合金（例えば、メトグラス（Ｍｅｔｇｌａｓ）（登録商標）等の合金、鉄−ホウ素合金）、ナノ結晶軟磁性材料（例えば、ヴィトロパーム（Ｖｉｔｒｏｐｅｒｍ）（登録商標））、及びこれらの組合せから成る群から選択される１つ又は複数の材料により構成されているのが好ましく、鉄、コバルト、ニッケル、低炭素鋼、シリコン鉄、ニッケル−鉄合金、及びコバルト−鉄合金、並びにこれらの組合せから成る群から選択されるのがより好ましい。
【０１２７】
[0125]本明細書に記載の軟磁性金属板は、好ましくはおよそ１０μｍ〜およそ３０００μｍ、より好ましくはおよそ５０μｍ〜およそ２０００μｍ、さらに好ましくはおよそ５００μｍ〜およそ２０００μｍ、なお好ましくはおよそ１０００μｍ〜およそ２０００μｍの厚さを有する。上述の通り、１つ若しくは複数のボイド（Ｖ）並びに１つ若しくは複数の窪み（Ｉ）を含む軟磁性金属板の厚さは、１つ若しくは複数のボイド（Ｖ）も１つ若しくは複数の窪み（Ｉ）もない軟磁性金属板の領域の厚さを表し（図４Ａ参照）、１つ又は複数の突起（Ｐ）を含む軟磁性金属板の厚さは、軟磁性金属板の総厚さすなわち１つ又は複数の突起のうちの最も高い突起の高さと前記１つ又は複数の突起がない軟磁性金属板の領域の厚さとの組合せを表す（図４Ｂ参照）。軟磁性金属板の透磁率が低いことで、本明細書に記載の厚さでの作用が可能となるため、プレートの機械的強度が保たれる。
【０１２８】
[0126]一実施形態によれば、本明細書に記載の軟磁性金属板は、深さが１００％の本明細書に記載の１つ又は複数のボイド（Ｖ）、好ましくは１つ又は複数のループ状ボイド（Ｖ）を含む。別の実施形態によれば、本明細書に記載の軟磁性金属板は、深さが１００％未満の本明細書に記載の１つ又は複数のボイド（Ｖ）、好ましくは１つ又は複数のループ状ボイド（Ｖ）を含む。すなわち、深さが好ましくは軟磁性金属板の厚さのおよそ２０％〜およそ９０％、より好ましくは軟磁性金属板の厚さのおよそ３０％〜およそ９０％、さらに好ましくは軟磁性金属板の厚さのおよそ５０％〜およそ９０％の凹部又は窪みを含む。
【０１２９】
[0127]本明細書に記載の軟磁性金属板は、本明細書に記載の１つ若しくは複数の窪み（Ｉ）並びに／又は本明細書に記載の１つ若しくは複数の突起（Ｐ）を含み、
一実施形態によれば、１つ又は複数の窪み（Ｉ）は、深さが好ましくは軟磁性金属板の厚さのおよそ２０％〜およそ１００％、より好ましくは軟磁性金属板の厚さのおよそ３０％〜およそ１００％、さらに好ましくは軟磁性金属板の厚さのおよそ５０％〜およそ１００％であり、別の実施形態によれば、１つ又は複数のループ状窪み（Ｉ）は、深さが好ましくは軟磁性金属板の厚さのおよそ２０％〜およそ９０％、より好ましくは軟磁性金属板の厚さのおよそ３０％〜およそ９０％、さらに好ましくは軟磁性金属板の厚さのおよそ５０％〜およそ９０％であり、
並びに／又は、
１つ又は複数の突起（Ｐ）は、高さが好ましくは軟磁性金属板の厚さのおよそ２０％〜およそ１００％、より好ましくは軟磁性金属板の厚さのおよそ３０％〜およそ１００％、さらに好ましくは軟磁性金属板の厚さのおよそ５０％〜およそ１００％である。
【０１３０】
[0128]本明細書に記載の軟磁性金属は、非磁性ホルダー又はスペーサ（ｘ３３）上に配置されていてもよい。通常、前記非磁性ホルダー又はスペーサ（ｘ３３）（例えば、非磁性金属板）は、本明細書に記載のポリマーマトリクス材料のうちの１つで構成されていてもよい。例えば、深さが１００％の本明細書に記載の１つ又は複数のボイド（Ｖ）を含む軟磁性金属板が前記非磁性ホルダー又はスペーサ（ｘ３３）上に配置されていてもよい。例えば、高さが１００％の本明細書に記載の１つ又は複数の突起（Ｐ）を含む軟磁性金属板が前記非磁性ホルダー又はスペーサ（ｘ３３）上に配置されていてもよい。
【０１３１】
[0129]本明細書に記載の１つ又は複数のボイド（Ｖ）、好ましくは１つ又は複数のループ状ボイド（Ｖ）のほか、本明細書に記載の軟磁性金属板の１つ若しくは複数の窪み（Ｉ）並びに／又は１つ若しくは複数の突起（Ｐ）は、当技術分野において既知の如何なる切断又は彫刻方法により生成されるようになっていてもよく、鋳造、成型、手動彫刻又は機械的切除ツール、気体若しくは液体ジェット切除ツールから成る群から選択される切除ツール、化学エッチング、電気化学エッチング、並びにレーザ切除ツール（例えば、ＣＯ２−、Ｎｄ−ＹＡＧ、又はエキシマレーザ）が挙げられるが、これらに限定されない。
【０１３２】
[0130]別の実施形態によれば、本明細書に記載の軟磁性板（ｘ３１）は、およそ２５重量％〜およそ９５重量％の軟磁性粒子が非磁性材料中に分散した複合材で構成されており、重量百分率が軟磁性板（ｘ３１）の総重量に基づく。軟磁性複合材プレートの複合材は、およそ５０重量％〜およそ９０重量％の軟磁性粒子を含むのが好ましく、重量百分率が軟磁性複合材プレートの総重量に基づく。本明細書に記載の軟磁性粒子は、鉄（特に、ペンタカルボニル鉄（カルボニル鉄とも称する））、ニッケル（特に、テトラカルボニルニッケル（カルボニルニッケルとも称する））、コバルト、軟磁性フェライト（例えば、マンガン亜鉛フェライト及びニッケル亜鉛フェライト）、軟磁性酸化物（例えば、マンガン、鉄、コバルト、及びニッケルの酸化物）、及びこれらの組合せから成る群から選択される１つ又は複数の軟磁性材料で構成されるのが好ましく、カルボニル鉄、カルボニルニッケル、コバルト、及びこれらの組合せから成る群から選択されるのがより好ましい。
【０１３３】
[0131]軟磁性粒子は、針状の形状であってもよいし、血小板状の形状であってもよいし、球状の形状であってもよい。軟磁性粒子は、球状の形状を有することにより、１つ又は複数の軟磁性複合材プレートの飽和を最大化させるとともに、軟磁性複合材プレートの密着を損なうことなく、考え得る最高の濃度となるようにするのが好ましい。軟磁性粒子は、球形の形状を有し、例えばｍｉｃｒｏｔｒａｃ  Ｘ１００レーザ粒子サイズ解析装置を用いたレーザ回折により測定される平均粒子サイズ（ｄ５０）が好ましくはおよそ０．１μｍ〜およそ１０００μｍ、より好ましくはおよそ０．５μｍ〜およそ１００μｍ、さらに好ましくはおよそ１μｍ〜およそ２０μｍ、なお好ましくはおよそ２μｍ〜およそ１０μｍである。
【０１３４】
[0132]本明細書に記載の軟磁性複合材プレートは、本明細書に記載の軟磁性粒子が非磁性材料中に分散した複合材で構成される。好適な軟磁性材料としては、分散した軟磁性粒子に対するマトリクスを形成するポリマー材料が挙げられるが、これらに限定されない。ポリマーマトリクス形成材料は、１つ若しくは複数の熱可塑性材料又は１つ若しくは複数の熱硬化性材料であってもよいし、１つ若しくは複数の熱可塑性材料又は１つ若しくは複数の熱硬化性材料を含んでいてもよい。好適な熱可塑性材料としては、ポリアミド、コポリアミド、ポリフタルイミド、ポリオレフィン、ポリエステル、ポリテトラフロオロエチレン、ポリアクリレート、ポリメタクリレート（例えば、ＰＭＭＡ）、ポリイミド、ポリエーテルイミド、ポリエーテルエーテルケトン、ポリアリルエーテルケトン、ポリフェニレンスルファイド、液晶ポリマー、ポリカーボネート、及びこれらの混合物が挙げられるが、これらに限定されない。好適な熱硬化性材料としては、エポキシ樹脂、フェノール樹脂、ポリイミド樹脂、ポリエステル樹脂、シリコン樹脂、及びこれらの混合物が挙げられるが、これらに限定されない。本明細書に記載の１つ又は複数の軟磁性板は、本明細書に記載のおよそ５重量％〜およそ７５重量％の非磁性材料を含む複合材で構成されており、重量百分率が軟磁性複合材プレートの総重量に基づく。
【０１３５】
[0133]本明細書に記載の複合材は、例えば固化剤、分散剤、可塑剤、充填剤／増量剤、及び消泡剤等の１つ又は複数の添加剤をさらに含んでいてもよい。
【０１３６】
[0134]本明細書に記載の軟磁性複合材プレートは、厚さが好ましくは少なくともおよそ０．５ｍｍ、より好ましくは少なくともおよそ１ｍｍ、さらに好ましくは少なくともおよそ１ｍｍ〜およそ５ｍｍである。上述の通り、本明細書に記載の１つ又は複数のループ状ボイド（Ｖ）を含む軟磁性複合材プレートの厚さは、１つ又は複数のループ状ボイド（Ｖ）がない軟磁性複合材プレートの領域の厚さを表し、本明細書に記載の１つ又は複数の突起（Ｐ）を含む軟磁性複合材プレートの厚さは、軟磁性複合材プレートの総厚さすなわち１つ又は複数の突起のうちの最も高い突起の高さと前記１つ又は複数の突起がない軟磁性複合材プレートの領域の厚さとの組合せを表す。
【０１３７】
[0135]一実施形態によれば、本明細書に記載の軟磁性複合材プレートは、深さが好ましくは軟磁性複合材プレートの厚さのおよそ５％〜およそ１００％、より好ましくは軟磁性複合材プレートの厚さのおよそ１０％〜およそ１００％、さらに好ましくは軟磁性複合材プレートの厚さのおよそ５０％〜およそ１００％の本明細書に記載の１つ又は複数のボイド（Ｖ）、好ましくは１つ又は複数のループ状ボイド（Ｖ）を含む。
【０１３８】
[0136]一実施形態によれば、本明細書に記載の軟磁性複合材プレートは、深さが１００％の本明細書に記載の１つ又は複数のボイド（Ｖ）、好ましくは１つ又は複数のループ状ボイド（Ｖ）を含む。別の実施形態によれば、本明細書に記載の軟磁性複合材プレートは、深さが１００％未満の本明細書に記載の１つ又は複数のボイド（Ｖ）、好ましくは１つ又は複数のループ状ボイド（Ｖ）を含む。すなわち、深さが好ましくは軟磁性複合材プレートの厚さのおよそ５％〜およそ９０％、より好ましくは軟磁性複合材プレートの厚さのおよそ１０％〜およそ９０％、さらに好ましくは軟磁性複合材プレートの厚さのおよそ５０％〜およそ９０％の凹部又は窪みを含む。
【０１３９】
[0137]本明細書に記載の軟磁性複合材プレートは、本明細書に記載の１つ若しくは複数の窪み（Ｉ）並びに／又は本明細書に記載の１つ若しくは複数の突起（Ｐ）を含み、
一実施形態によれば、１つ又は複数の窪み（Ｉ）は、深さが好ましくは軟磁性複合材プレートの厚さのおよそ５％〜およそ１００％、より好ましくは軟磁性複合材プレートの厚さのおよそ１０％〜およそ１００％、さらに好ましくは軟磁性複合材プレートの厚さのおよそ５０％〜およそ１００％であり、別の実施形態によれば、１つ又は複数の窪み（Ｉ）は、深さが好ましくは軟磁性複合材プレートの厚さのおよそ５％〜およそ９０％、より好ましくは軟磁性複合材プレートの厚さのおよそ１０％〜およそ９０％、さらに好ましくは軟磁性複合材プレートの厚さのおよそ５０％〜およそ９０％であり、
並びに／又は、
１つ又は複数の突起（Ｐ）は、高さが好ましくは軟磁性複合材プレートの厚さのおよそ５％〜およそ１００％、より好ましくは軟磁性金属プレートの厚さのおよそ１０％〜およそ１００％、さらに好ましくは軟磁性金属プレートの厚さのおよそ５０％〜およそ１００％である。
【０１４０】
[0138]本明細書に記載の軟磁性複合材プレートは、非磁性ホルダー又はスペーサ（ｘ３３）上に配置されていてもよい。通常、前記非磁性ホルダー又はスペーサ（ｘ３３）（例えば、非磁性金属板）は、本明細書に記載のポリマーマトリクス材料のうちの１つで構成されていてもよい。例えば、深さが１００％の１つ又は複数のボイドを含む軟磁性複合材プレートが前記非磁性ホルダー又はスペーサ（ｘ３３）上に配置されていてもよい。例えば、高さが１００％の本明細書に記載の１つ又は複数の突起（Ｐ）を含む軟磁性複合材プレートが前記非磁性ホルダー又はスペーサ（ｘ３３）上に配置されていてもよい。
【０１４１】
[0139]本発明は、本明細書に記載の軟磁性複合材プレートを使用するため都合が良く、これは、その他任意のポリマー材料と同様に前記プレートを容易に生成及び処理可能なためである。３Ｄ印刷、積層成型、圧縮成型、樹脂転写成型、又は射出成型等、当技術分野において周知の技術が用いられるようになっていてもよい。成型後は、（熱可塑性ポリマーが用いられる場合の）冷却又は（熱硬化性ポリマーが用いられる場合の）高温若しくは低温硬化等の標準的な硬化手順が適用されるようになっていてもよい。本明細書に記載の１つ又は複数の軟磁性複合材プレートを得る別の方法として、プラスチック部品を追い出す標準的なツールを用いて一部を除去することにより、所要の１つ若しくは複数のボイド（Ｖ）、窪み（Ｉ）、並びに／又は突起（Ｐ）を得る。特に、機械的切除ツールを使用可能であるのが好都合である。
【０１４２】
[0140]本明細書に記載の磁気アセンブリ（ｘ３０）の軟磁性板（ｘ３１）の上面とコーティング層（ｘ１０）を有する基板（ｘ２０）との間の距離（ｈ）は、動的な効果を示す所望の明るい高分解能光学効果層を得るように調整及び選択される。軟磁性板（ｘ３１）の上面と基板（ｘ２０）との間の距離は、ほぼゼロ又はゼロであるのが特に好ましい。
【０１４３】
[0141]コーティング層（ｘ１０）を有する基板（ｘ２０）は、コーティング層／組成物が湿潤（すなわち、未固化）状態のまま血小板状磁性又は磁化可能顔料粒子が配向されるように、本明細書に記載の磁気アセンブリ（ｘ３０）の磁界に曝される。
【０１４４】
[0142]本明細書に記載のＯＥＬを生成するためのプロセスは、ステップｂ）以前に、血小板状磁性又は磁化可能顔料粒子の少なくとも一部を２軸配向させるために、コーティング層（ｘ１０）を装置の動的な磁界に曝露するステップであり、ステップｂ）以前及びステップｃ）の前に実行される、ステップ（ステップｂ２））をさらに含んでいてもよい。このように、血小板状磁性又は磁化可能顔料粒子の少なくとも一部を２軸配向させるためにコーティング組成物を装置の動的な磁界に曝露するステップを含むプロセスについては、国際公開第２０１５／０８６２５７  Ａ１号に開示されている。本明細書に記載の磁気アセンブリ（ｘ３０）の磁界に対するコーティング層（ｘ１０）の曝露の後は、内部の血小板状の磁性又は磁化可能顔料粒子がさらに移動及び回転し得るようにコーティング層（ｘ１０）が依然として湿潤又は柔軟な間に、本明細書に記載の装置を用いて、血小板状の磁性又は磁化可能顔料粒子がさらに再配向される。２軸配向を実行することは、２つの主軸が拘束されるように血小板状の磁性又は磁化可能顔料粒子を配向させることを意味する。すなわち、血小板状の磁性又は磁化可能顔料粒子はそれぞれ、顔料粒子の面内に長軸を有し、顔料粒子の面内に直交する短軸を有するものと考えられる。血小板状の磁性又は磁化可能顔料粒子の長軸及び短軸はそれぞれ、動的な磁界に従って配向される。実用上は、これにより、空間中で互いに近く隣接する血小板状磁性顔料粒子が本質的に相互平行となる。２軸配向を実行するため、血小板状磁性顔料粒子は、時間に強く依存する外部磁界を受ける必要がある。
【０１４５】
[0143]血小板状の磁性又は磁化可能顔料粒子を２軸配向させる特に好ましい装置は、欧州特許出願公開第２  １５７  １４１  Ａ１号に開示されている。欧州特許出願公開第２  １５７  １４１  Ａ１号に開示の装置は、Ｘ軸及びＹ軸という両主軸が基板表面に対して実質的に平行になるまで血小板状の磁性又は磁化可能顔料粒子を急激に振動させる方向を変化させる動的な磁界を与える。すなわち、血小板状の磁性又は磁化可能顔料粒子は、基板表面に実質的に平行なＸ軸及びＹ軸との安定したシート状構成になり、前記２つの次元で平坦化するまで回転する。血小板状の磁性又は磁化可能顔料粒子を２軸配向させる特に好ましい他の装置は、直線状の永久磁石ハルバッハ配列すなわち磁化方向が異なる複数の磁石を備えたアセンブリを含む。ハルバッハ永久磁石の詳細な説明は、Ｚ．Ｑ．Ｚｈｕ及びＤ．Ｈｏｗｅ（Ｈａｌｂａｃｈ  ｐｅｒｍａｎｅｎｔ  ｍａｇｎｅｔ  ｍａｃｈｉｎｅｓ  ａｎｄ  ａｐｐｌｉｃａｔｉｏｎｓ：ａ  ｒｅｖｉｅｗ，ＩＥＥ．Ｐｒｏｃ．Ｅｌｅｃｔｒｉｃ  Ｐｏｗｅｒ  Ａｐｐｌ．，２００１，１４８，ｐ．２９９−３０８）によって与えられている。このようなハルバッハ配列により生成される磁界は、一方側に集中し、他方側ではほぼゼロまで弱まる特性を有する。国際公開第２０１６／０８３２５９  Ａ１号は、血小板状の磁性又は磁化可能顔料粒子を２軸配向させる好適な装置であって、ハルバッハ円筒アセンブリを備えた、装置を開示している。血小板状の磁性又は磁化可能顔料粒子を２軸配向させる特に好ましい他の装置は、回転磁石であり、それらの直径に沿って本質的に磁化されるディスク状の回転磁石又は磁気アセンブリを含む。好適な回転磁石又は磁気アセンブリは、米国特許出願公開第２００７／０１７２２６１  Ａ１号に記載されており、半径方向に対称的な時間可変磁界を発生させることによって、未硬化又は未固化コーティング組成物の血小板状磁性又は磁化可能顔料粒子の２軸配向が可能になる。これらの磁石又は磁気アセンブリは、外部のモータに接続されたシャフト（又は、スピンドル）によって駆動される。中国特許第１０２５２９３２６  Ｂ号は、血小板状の磁性又は磁化可能顔料粒子を２軸配向させるのに適し得る回転磁石を備えた装置の例を開示している。好適な一実施形態において、血小板状の磁性又は磁化可能顔料粒子を２軸配向させる好適な装置は、非磁性材料、好ましくは非導電性材料で造られたハウジング中に拘束されたシャフトのないディスク状回転磁石又は磁気アセンブリであり、ハウジングに巻回された１つ又は複数の磁石ワイヤコイルによって駆動される。このようにシャフトのないディスク状回転磁石又は磁気アセンブリの例は、国際公開第２０１５／０８２３４４  Ａ１号、国際公開第２０１６／０２６８９６  Ａ１号、及び同時係属の欧州特許出願第１７１５３９０５．９号に開示されている。
【０１４６】
[0144]本明細書に記載のＯＥＬを生成するためのプロセスは、コーティング組成物を固化させるステップ（ステップｃ））を含み、前記ステップｃ）は、ステップｂ）又はステップｂ２）（前記第２の配向ステップｂ２）が実行される場合）と一部同時に実行されるのが好ましい。コーティング組成物を固化させるステップによれば、血小板状磁性又は磁化可能顔料粒子を所望のパターンにてそれぞれの選ばれた位置及び配向に固定可能であるため、コーティング組成物が第２の状態となり得る。ただし、如何なる脱配向及び情報損失も回避するため、ステップｂ）の終了からステップｃ）の開始までの時間は、相対的に短くするのが好ましい。通常、ステップｂ）の終了とステップｃ）の開始との間の時間は、１分未満、好ましくは２０秒未満、より好ましくは５秒未満である。特に、配向ステップｂ）（又は、ステップｂ２（第２の配向ステップが実行される場合））の終了と固化ステップｃ）の開始との間には、本質的に時間差がないのが好ましい。すなわち、ステップｃ）がステップｂ）の直後に始まるか、又はステップｂ）の進行中に（一部同時に）開始しているのが好ましい。「一部同時」によって、両ステップの一部が同時に実行される。すなわち、各ステップの実行タイミングが部分的に重なることになる。本明細書に記載の背景において、ステップｂ）（又は、ステップｂ２）（第２の配向ステップが実行される場合））と一部同時に固化が実行される場合は、ＯＥＬの完全又は部分的な固化の前に血小板状磁性又は磁化可能顔料粒子が配向するように、配向後に固化が有効となることが了解される必要がある。本明細書に記載の通り、固化ステップ（ステップｃ））は、血小板状磁性又は磁化可能顔料粒子も含むコーティング組成物に含まれるバインダ材料に応じて、異なる手段又はプロセスにより実行してもよい。
【０１４７】
[0145]固化ステップは一般的に、基板に密着する実質的に固体の材料が形成されるように、コーティング組成物の粘度を高くする任意のステップであってもよい。また、固化ステップは、溶媒等の揮発性成分の蒸発及び／又は水の蒸発に基づく物理的プロセス（すなわち、物理的乾燥）を伴っていてもよい。本明細書においては、高温空気、赤外線、又は高温空気と赤外線との組合せを用いてもよい。或いは、固化プロセスには、コーティング組成物に含まれるバインダ並びに任意選択としての開始剤化合物及び／若しくは任意選択としての架橋化合物の硬化、重合、又は架橋等の化学反応を含んでいてもよい。このような化学反応は、物理的固化プロセスに関する上記概説の通り、加熱又はＩＲ（赤外線）照射によって開始してもよいが、紫外・可視光放射線硬化（以下、ＵＶ・可視硬化と称する）及び電子ビーム放射線硬化（電子ビーム硬化）、酸化重合（通常、酸素と、好ましくはコバルト含有触媒、バナジウム含有触媒、ジルコニウム含有触媒、ビスマス含有触媒、及びマンガン含有触媒から成る群から選択される１つ又は複数の触媒との協調作用により引き起こされる酸化細網化）、架橋反応、又はこれらの任意の組合せ等、或いはこれらに限定されない放射機構による化学反応の開始を含んでいるのが好ましい。
【０１４８】
[0146]放射線硬化が特に好ましく、紫外・可視光放射線硬化がさらに好ましい。これらの技術によれば、硬化プロセスが非常に高速となって、本明細書に記載のＯＥＬを備えた任意の物品の作製時間が劇的に短縮されて都合が良いためである。さらに、放射線硬化には、硬化放射線への曝露によりコーティング組成物の粘度を略瞬時に高くすることによって、粒子のさらなる移動を最小限に抑えられるという利点がある。その結果、磁気的配向ステップ後の如何なる配向の損失も本質的に回避可能となる。特に、電磁スペクトルの紫外又は青色部分の波長成分（通常、２００ｎｍ〜６５０ｎｍ、より好ましくは２００ｎｍ〜４２０ｎｍ）を有する化学光の影響下での光重合による放射線硬化が好ましい。紫外・可視光硬化用機器は、化学線源として、高出力発光ダイオード（ＬＥＤ）ランプ又は中圧水銀アーク（ＭＰＭＡ）若しくは金属蒸気アークランプ等のアーク放電ランプを備えていてもよい。
【０１４９】
[0147]一実施形態によれば、本明細書に記載のＯＥＬを生成するためのプロセスは、放射線硬化ステップである固化ステップｃ）（好ましくは、ＵＶ・可視光放射線硬化ステップであり、１つ又は複数のウィンドウを含むフォトマスクを使用する）を含む。フォトマスクを使用する方法の例は、国際公開第２００２／０９０００２  Ａ２号に開示されている。１つ又は複数のウィンドウを含むフォトマスクは、コーティング層（ｘ１０）と放射線源との間に配置されるため、１つ又は複数のウィンドウの下に配置された１つ又は複数の領域においてのみ、本明細書に記載の血小板状磁性又は磁化可能顔料粒子の配向を固定／停止可能となる。コーティング層（ｘ１０）の非曝露部に分散した血小板状磁性又は磁化可能顔料粒子は、後続のステップにおいて、第２の磁界を用いることにより再配向されるようになっていてもよい。
【０１５０】
[0148]放射線硬化ステップである固化ステップｃ）（好ましくは、ＵＶ・可視光放射線硬化ステップであり、本明細書に記載のフォトマスクを使用する）を含むプロセスは、コーティング層（ｘ１０）を磁界発生装置の磁界に曝露して、１つ又は複数のウィンドウがないフォトマスクの１つ又は複数の領域の存在により第１の状態であるコーティング層（ｘ１０）の１つ又は複数の領域において血小板状磁性又は磁化可能顔料粒子を配向させるステップｄ）をさらに含み、前記磁界発生装置によれば、顔料粒子の磁気配向によって、ランダム配向を除く任意の配向パターンに追従可能となる。血小板状磁性又は磁化可能顔料粒子を２軸配向させる本明細書に記載の装置は、第２の配向ステップ（ステップｄ））に用いられるようになっていてもよい。放射線硬化ステップである固化ステップｃ）（好ましくは、ＵＶ・可視光放射線硬化ステップであり、本明細書に記載のフォトマスクを使用する）及び本明細書に記載のステップｄ）を含むプロセスは、これらと同時、一部同時、又はこれらの後に（好ましくは、同時又は一部同時に）、コーティング層（ｘ１０）を固化させて、上述のように、磁性又は磁化可能顔料粒子をそれぞれの選ばれた位置及び配向に固定又は停止するステップｅ）をさらに含む。
【０１５１】
[0149]本発明は、光学効果層（ＯＥＬ）を基板上に生成するプロセスを提供する。本明細書に記載の基板（ｘ２０）は、紙又はセルロース、紙含有材料、ガラス、金属、セラミック、プラスチック、及びポリマー等のその他繊維材料（織布及び不織布繊維材料を含む）、金属化プラスチック若しくはポリマー、複合材、並びにこれらの２つ以上の混合物又は組合せから成る群から選択するのが好ましい。代表的な紙、紙状、又はその他の繊維材料は、アバカ、綿、麻、木材パルプ、及びこれらの混合等、様々な繊維で構成されるが、これらに限定されない。当業者には周知の通り、紙幣には綿及び綿／麻混合が好ましく、紙幣以外のセキュリティ文書には、木材パルプが一般的に用いられている。プラスチック及びポリマーの代表例としては、ポリエチレン（ＰＥ）及び２軸配向ポリプロピレン（ＢＯＰＰ）を含むポリプロピレン（ＰＰ）等のポリオレフィン、ポリアミド、ポリ（エチレンテレフタレート）（ＰＥＴ）、ポリ（１，４−ブチレンテレフタレート）（ＰＢＴ）、ポリ（エチレン  ２，６−ナフトエート）（ＰＥＮ）等のポリエステル、並びにポリ塩化ビニル（ＰＶＣ）等が挙げられる。基板としては、例えばＴｙｖｅｋ（登録商標）という商標で販売されているスパンボンドオレフィン繊維も使用可能である。金属化プラスチック又はポリマーの代表例としては、表面に連続的又は不連続的に配設された金属を有する上述のプラスチック又はポリマー材料が挙げられる。金属の代表例としては、アルミニウム（Ａｌ）、クロム（Ｃｒ）、銅（Ｃｕ）、金（Ａｕ）、銀（Ａｇ）、これらの合金、及びこれら金属の２つ以上の組合せが挙げられるが、これらに限定されない。上述のプラスチック又はポリマー材料の金属化は、電着プロセス、高真空被覆プロセス、又はスパッタリングプロセスによって行われるようになっていてもよい。複合材の代表例としては、紙及び上記のような少なくとも１つのプラスチック若しくはポリマー材料の多層構造又は積層並びに上記のような紙状又は繊維材料に組み込まれたプラスチック及び／若しくはポリマー繊維等が挙げられるが、これらに限定されない。当然のことながら、基板には、充填剤、サイジング剤、漂白剤、加工助剤、補強又は湿潤増強剤等、当業者に既知の別の添加剤を含むことも可能である。例えばネイルラッカー等の装飾又は化粧を目的として、本発明に従って生成されたＯＥＬが使用される場合、前記ＯＥＬは、爪、人工爪、又は動物若しくは人間の他の部位を含む他種の基板上に生成されるようになっていてもよい。
【０１５２】
[0150]本発明に従って生成されたＯＥＬがセキュリティ文書上にある場合は、当該セキュリティ文書の偽造及び違法複製に対するセキュリティレベル及び耐性をさらに高くすることを目的として、上記基板は、印刷され、被覆され、レーザマーキングされ、又はレーザ穿孔されたしるし、透かし、セキュリティスレッド、繊維、プランシェット、発光化合物、窓、箔、デカール、及びこれらの２つ以上の組合せを備えていてもよい。セキュリティ文書の偽造及び違法複製に対するセキュリティレベル及び耐性をさらに高くするという同じ目的で、上記基板は、１つ又は複数のマーカ物質若しくは追跡用添加物並びに／又は機械可読物質（例えば、発光物質、ＵＶ／可視／ＩＲ吸収物質、磁性物質、及びこれらの組合せ）を含んでいてもよい。
【０１５３】
[0151]ステップａ）の前に、必要に応じて下塗層を基板に塗布するようにしてもよい。これにより、本明細書に記載の光学効果層（ＯＥＬ）の品質が向上するか、又は密着性が促進される可能性がある。このような下塗層の例は、国際公開第２０１０／０５８０２６  Ａ２号に見られる。
【０１５４】
[0152]本明細書に記載のプロセスにより得られた光学効果層（ＯＥＬ）を備えた物品、セキュリティ文書、又は装飾要素又は装飾物体の汚染耐性若しくは耐化学性及び清浄度ひいては流通寿命を向上させる目的又はその美的外観（例えば、光沢）を改良する目的で、光学効果層（ＯＥＬ）上には、１つ又は複数の保護層を塗布するようにしてもよい。１つ又は複数の保護層が存在する場合、当該層は通常、保護ワニスで構成されている。これらは、透明であってもよいし、わずかに着色又は染色されていてもよく、光沢度が高くてもよいし低くてもよい。保護ワニスは、放射線硬化性組成物、熱乾燥組成物、又はこれらの任意の組合せであってもよい。１つ又は複数の保護層は、好ましくは放射線硬化性組成物、より好ましくは紫外・可視光硬化性組成物である。また、保護層は通常、光学効果層（ＯＥＬ）の形成後に塗布される。
【０１５５】
[0153]本発明は、本発明に係るプロセスにより生成された光学効果層（ＯＥＬ）をさらに提供する。
【０１５６】
[0154]本明細書に記載の光学効果層（ＯＥＬ）は、基板上に直接設けて、永久に残るようにしてもよい（例えば、紙幣用途の場合）。或いは、製造のための暫定的な基板上に光学効果層（ＯＥＬ）を設け、後でＯＥＬを取り外すようにしてもよい。これにより、特にバインダ材料が流体状態のままである場合に、例えば光学効果層（ＯＥＬ）の製造が容易化される可能性がある。その後、コーティング組成物を固化させて光学効果層（ＯＥＬ）を製造したら、暫定基板をＯＥＬから取り外してもよい。
【０１５７】
[0155]或いは、別の実施形態において、光学効果層（ＯＥＬ）又はＯＥＬを備えた基板上に接着層が存在していてもよく、当該接着層は、ＯＥＬが設けられた面と反対側の基板面に存在していてもよいし、ＯＥＬと同じ面でＯＥＬの上に存在していてもよい。したがって、光学効果層（ＯＥＬ）又は基板に接着層が塗布されていてもよく、前記接着層は、硬化ステップの完了後に塗布される。このような物品は、機械類や大きな労力を伴う印刷等のプロセスなく、あらゆる種類の文書又は他の物品に取り付けられるようになっていてもよい。或いは、本明細書に記載の光学効果層（ＯＥＬ）を備えた本明細書に記載の基板は、独立した転写ステップにおいて文書又は物品に適用可能な転写箔の形態であってもよい。この目的のため、基板には剥離コーティングが設けられ、その上において、本明細書に記載の通り、光学効果層（ＯＥＬ）が生成される。このように製造された光学効果層（ＯＥＬ）上には、１つ又は複数の接着層を塗布するようにしてもよい。
【０１５８】
[0156]本明細書には、本明細書に記載のプロセスにより得られた２つ以上すなわち２つ、３つ、４つ等の光学効果層（ＯＥＬ）を備えた基板も記載する。
【０１５９】
[0157]また、本明細書には、本発明に従って生成された光学効果層（ＯＥＬ）を備えた物品、特に、セキュリティ文書、装飾要素又は装飾物体を記載する。これらの物品、特に、セキュリティ文書、装飾要素又は装飾物体は、本発明に従って生成された２つ以上（例えば、２つ、３つ等）のＯＥＬを備えていてもよい。
【０１６０】
[0158]前述の通り、本発明に従って生成された光学効果層（ＯＥＬ）は、装飾目的並びにセキュリティ文書の保護及び認証に用いられるようになっていてもよい。
【０１６１】
[0159]装飾要素又は装飾物体の代表例としては、高級品、化粧品パッケージ、自動車部品、電子／家電製品、家具、及びネイル物品が挙げられるが、これらに限定されない。
【０１６２】
[0160]セキュリティ文書としては、有価書類及び有価商品が挙げられるが、これらに限定されない。有価文書の代表例としては、紙幣、証書、チケット、小切手、証票、収入印紙及び納税印紙、契約書等、パスポート等の身分証明書類、身分証明書、ビザ、運転免許証、銀行カード、クレジットカード、取引カード、アクセス書類又はカード、入場券、公共交通乗車券又は証書等が挙げられ、紙幣、身分証明書類、権利付与書類、運転免許証、及びクレジットカードが好ましいが、これらに限定されない。用語「有価商品（ｖａｌｕｅ  ｃｏｍｍｅｒｃｉａｌ  ｇｏｏｄ）」は、特に化粧品、栄養補助食品、医薬品、アルコール、タバコ製品、飲料又は食料品、電気／電子製品、織物又は宝飾品、すなわち偽造及び／又は違法複製に対する保護により、例えば本物の薬等のパッケージの内容物を保証すべき物品のパッケージ材料を表す。これらパッケージ材料の例としては、認証ブランドラベル、不正防止ラベル等のラベル及びシールが挙げられるが、これらに限定されない。なお、開示の基板、有価文書、及び有価商品は、本発明の範囲を制限することなく、専ら例示目的で示している。
【０１６３】
[0161]或いは、光学効果層（ＯＥＬ）は、例えばセキュリティスレッド、セキュリティストライプ、箔、デカール、窓、又はラベル等の補助基板上に生成され、その結果、独立したステップにおいて、セキュリティ文書に転写されるようになっていてもよい。
【０１６４】
[0162]当業者であれば、本発明の主旨から逸脱することなく、上述した特定の実施形態について、いくつかの改良に想到し得る。このような改良は、本発明に含まれる。
【０１６５】
[0163]さらに、本明細書全体で引用したすべての文献は、参照によりその全内容が漏れなく本明細書に組み込まれる。
【実施例】
【０１６６】
[0164]後述の例では、市販の黒い紙（Ｇａｓｃｏｇｎｅ  Ｌａｍｉｎａｔｅｓ  Ｍ−ｃｏｔｅ  １２０）を基板（ｘ２０）として使用した。
【０１６７】
[0165]血小板状光学可変磁性顔料粒子を含むコーティング組成物として、表１に記載のＵＶ硬化性スクリーン印刷インクを使用することにより、コーティング層（ｘ２０）を形成した。Ｔ９０スクリーンを用いた手動スクリーン印刷によって厚さがおよそ２０μｍのコーティング層（ｘ１０）（３０ｍｍ×２０ｍｍ）を構成することにより、基板（ｘ２０）（４０ｍｍ×３０ｍｍ）にコーティング組成物を塗布した。
【０１６８】
【表１】
2021531967.tif 000003
[0166]図７Ａ〜図１４Ｃに示す磁気アセンブリ（ｘ３０）を独立して使用することにより、表１に記載のＵＶ硬化性スクリーン印刷インクで造られたコーティング層（ｘ１０）における血小板状光学可変磁性顔料粒子を配向させ、図７Ｄ〜図１４Ｄに示す光学効果層（ＯＥＬ）を生成した。
【０１６９】
[0167]磁気アセンブリ（ｘ３０）は、軟磁性板（ｘ３１）並びに１つ若しくは複数の双極子磁石（ｘ３２）を備え、前記１つ又は複数の双極子磁石（ｘ３２）はそれぞれ、基板（ｘ２０）表面及び軟磁性板（ｘ３１）表面と実質的に垂直な磁気軸を有し、前記１つ又は複数の双極子磁石（ｘ３２）はすべて、同じ磁場方向を有するものとし、スコッチ（Ｓｃｏｔｃｈ）（登録商標）リムーバブルポスターテープ（ｘ３３）によって、ホルダーを模擬するように軟磁性板（ｘ３１）に対して適所に保持した。
【０１７０】
[0168]軟磁性板（ｘ３１）は、軟磁性粒子としてカルボニル鉄（表２参照）を含む複合材組成物（表２参照）で造られたものである。実施例１〜８において使用する軟磁性板（ｘ３１）は、表２の成分を高速混合器（Ｆｌａｃｋ  Ｔｅｋ  Ｉｎｃ．  ＤＡＣ  １５０  ＳＰ）において２５００ｒｐｍで３分間十分に混合することにより、独立して作成した。その後、混合物をシリコン金型に注ぎ入れ、３日間放置して完全に固化させた。
【０１７１】
[0169]軟磁性板（ｘ３１）は、ループを規定するループ状ボイド（Ｖ）を独立して含むとともに、（１つ若しくは複数の）窪み（Ｉ）又は（１つ若しくは複数の）突起（Ｐ）を独立して含むものとし、前記（１つ若しくは複数の）窪み（Ｉ）又は（１つ若しくは複数の）突起（Ｐ）は、連続ループ状しるし（図７Ａ〜図１３Ａ参照）又は不連続ループ状しるし（図１４Ａ参照）を形成するものとし、前記連続ループ状しるし又は不連続ループ状しるしがボイド（Ｖ）を囲むものとした。磁気アセンブリ（ｘ３０）は、ループ状ボイド（Ｖ）により形成されたループ内に配設された１つ又は複数の双極子磁石（ｘ３２）を独立して備えるものとした。
【０１７２】
[0170]軟磁性板（ｘ３１）のボイド（Ｖ）、窪み（Ｉ）、及び突起（Ｐ）は、直径が１ｍｍ及び２ｍｍのメッシュ（Ｇｒａｖｏｇｒａｐｈのコンピュータ制御の機械的彫刻装置ＩＳ５００）を用いることにより、上記得られた軟磁性板（ｘ３１）に機械的に彫刻した。
【０１７３】
【表２】
2021531967.tif 000004
[0171]上述のようにＵＶ硬化性スクリーン印刷インクを適用するとともに、コーティング層（ｘ１０）を有する基板（ｘ２０）を磁気アセンブリ（ｘ３０）上に配置して血小板状光学可変磁性顔料粒子を機械的に配向させた後、磁気配向ステップと一部同時に、ＰｈｏｓｅｏｎのＵＶ−ＬＥＤランプ（Ｔｙｐｅ  ＦｉｒｅＦｌｅｘ  ５０×７５ｍｍ、３９５ｎｍ、８Ｗ／ｃｍ２）を用いてコーティング層（ｘ１０）をＵＶ硬化させることにより、磁気配向した血小板状光学可変磁性顔料粒子を固定／停止した。
【０１７４】
[0172]このようにして得られたＯＥＬの写真は、
光源：１５０Ｗ石英ハロゲン光ファイバ（Ｄｏｌａｎ−ＪｅｎｎｅｒのＦｉｂｅｒ−ｌｉｔｅ  ＤＣ−９５０）（照射角度は１０°ｗ．ｒ．ｔ．（基板に垂直））、
１．３ＭＰカメラ：ＰｉｘｅＬＩＮＫのカラーカメラ（ＰＬ−Ｂ７４２０）（ＵＳＢインターフェース付き）、
対物レンズ：０．１９×テレセントリックレンズ、
フリーのソフトウェア（Ｆｉｊｉ）を用いてカラー画像を白黒画像に変換、
といったセットアップによって撮影した。
【０１７５】
実施例１（図７Ａ〜図７Ｄ）
[0173]図７Ａ〜図７Ｄに示すように、磁気アセンブリ（７３０）を使用して、基板（７２０）上のコーティング層（７１０）の血小板状光学可変磁性顔料粒子の少なくとも一部を配向させることにより、２つの入れ子になったしるし、特に、２つの入れ子になったループ状しるし（円形しるし及び正四分岐星形しるし）をそれぞれ示す５つの独立した効果を示すＯＥＬが得られた。軟磁性板（７３１）の５つの窪み（Ｉ）はそれぞれ、連続ループ状しるし（星）を独立して形成しており、前記ループ状しるしがそれぞれ、円形のループ状形態のボイド（Ｖ）を囲んでいた。
【０１７６】
[0174]５つの正四分岐星形しるしのうちの４つが正方形の隅部を形成し（幅（Ａ３）＝１３ｍｍ）、第５の星が正方形の中心に配置されていた（正方形の隅部に配置された４つの星それぞれからの距離が√２／２・Ａ３すなわち９．２ｍｍであることを意味する）。図７Ｂは、明瞭化のため、１つの四分岐星しか示しておらず、図７Ｃは、前記正方形の１辺を構成する２つの星の仮想中心を通過する磁気アセンブリ（７３０）の断面を表す。
【０１７７】
[0175]磁気アセンブリ（７３０）は、ｉ）軟磁性板（７３１）（幅（Ａ１）＝４０ｍｍ、厚さ（Ａ２）＝２ｍｍ）を備え、前記軟磁性板（７３１）は、５つの円形ボイド（Ｖ）（直径（Ａ４）＝３．５ｍｍ、深さ（Ａ７）＝２ｍｍ）及び５つの正四分岐星形窪み（Ｉ）（内径（Ａ８）＝５ｍｍ、外形（Ａ９）＝１２ｍｍ、厚さ（Ａ５）＝１ｍｍ、深さ（Ａ１０）＝１．６ｍｍ）を含んでいた。図７Ａ〜図７Ｃに示すように、各円形ボイド（Ｖ）は、ループを規定するとともに、四分岐星形窪み（Ｉ）のうちの１つによって対称に囲まれていた。
【０１７８】
[0176]磁気アセンブリ（７３０）は、ｉｉ）ＮｄＦｅＢ  Ｎ４５で造られた５つの双極子磁石（７３２）（直径（Ａ６）＝２ｍｍ、厚さ（Ａ７）＝２ｍｍ）を備えており、前記５つの双極子磁石（７３２）がそれぞれ、円形ボイド（Ｖ）それぞれにより規定されたループ内に対称に独立して配設されていた。５つの双極子磁石（７３２）はそれぞれ、Ｎ極が前記基板（７２０）表面側を向いた状態で、磁気軸が基板（７２０）表面と実質的に垂直であった（また、軟磁性板（７３１）と実質的に垂直であった）。図７Ｃに示すように、５つの双極子磁石（７３２）それぞれの上面は、軟磁性板（７３１）の上面と同一平面であり、５つの双極子磁石（７３２）それぞれの底面は、軟磁性板（７３１）の底面と同一平面であった。５つの双極子磁石（７３２）は、一片のスコッチ（登録商標）両面テープ（１３ｍｍ×５ｍｍ）（７３３）を用いて適所に保持した。
【０１７９】
[0177]軟磁性板（７３１）の上面と基板（７２０）表面との間の距離（ｈ）は、０ｍｍであった。すなわち、コーティング組成物（７１０）を有する基板（７２０）は、磁気アセンブリ（７３０）すなわち軟磁性板（７３１）と直接接触して配置された。
【０１８０】
[0178]図７Ｄには、基板（７２０）を３０°〜−３０°傾斜させた様々な視角にて、図７Ａ〜図７Ｃに示す磁気アセンブリ（７３０）により生成された結果としてのＯＥＬを示している。
【０１８１】
実施例２（図８Ａ〜図８Ｄ）
[0179]図８Ａ〜図８Ｃに示すように、磁気アセンブリ（８３０）を使用して、基板（８２０）上のコーティング層（８１０）の血小板状光学可変磁性顔料粒子の少なくとも一部を配向させることにより、２つの入れ子になったしるし、特に、２つの入れ子になったループ状しるし（円形しるし）を示すＯＥＬが得られた。軟磁性板（８３１）の窪み（Ｉ）は、連続ループ状しるし（円）を形成しており、前記ループ状しるしが、円形のループ状形態のボイド（Ｖ）を囲んでいた。
【０１８２】
[0180]磁気アセンブリ（８３０）は、ｉ）軟磁性板（８３１）（幅（Ａ１）＝４０ｍｍ、厚さ（Ａ２）＝２ｍｍ）を備え、前記軟磁性板（８３１）は、円形ボイド（Ｖ）（直径（Ａ４）＝７ｍｍ、深さ（Ａ７）＝２ｍｍ）及び円形窪み（Ｉ）（直径（Ａ８）＝１３ｍｍ、厚さ（Ａ５）＝１ｍｍ、深さ（Ａ１０）＝１．６ｍｍ）を含んでいた。図８Ａ〜図８Ｃに示すように、円形ボイド（Ｖ）は、ループを規定するとともに、円形窪み（Ｉ）によって対称に囲まれていた。
【０１８３】
[0181]磁気アセンブリ（８３０）は、ｉｉ）ＮｄＦｅＢ  Ｎ４５で造られた円筒状双極子磁石（８３２）（直径（Ａ６）＝３ｍｍ、厚さ＝８ｍｍ）を備えており、前記双極子磁石（８３２）が円形ボイド（Ｖ）により規定されたループ内に対称に配設されていた。双極子磁石（８３２）は、Ｎ極が前記基板（８２０）表面側を向いた状態で、磁気軸が基板（８２０）表面と実質的に垂直であった（また、軟磁性板（８３１）と実質的に垂直であった）。図８Ｃに示すように、双極子磁石（８３２）の上面は、軟磁性板（８３１）の上面と同一平面であり、双極子磁石（８３２）の底面は、軟磁性板（８３１）の底面の下側にあった。双極子磁石（８３２）は、一片のスコッチ（登録商標）両面テープ（１３ｍｍ×１３ｍｍ）（８３３）を用いて適所に保持した。
【０１８４】
[0182]軟磁性板（８３１）の上面と基板（８２０）表面との間の距離（ｈ）は、０．１ｍｍであった。
【０１８５】
[0183]図８Ｄには、基板（８２０）を３０°〜−３０°傾斜させた様々な視角にて、図８Ａ〜図８Ｃに示す磁気アセンブリ（８３０）により生成された結果としてのＯＥＬを示している。
【０１８６】
実施例３（図９Ａ〜図９Ｄ）
[0184]図９Ａ〜図９Ｃに示すように、磁気アセンブリ（９３０）を使用して、基板（９２０）上のコーティング層（９１０）の血小板状光学可変磁性顔料粒子の少なくとも一部を配向させることにより、２つの入れ子になったしるし、特に、２つの入れ子になったループ状しるし（円形しるし）を示すＯＥＬが得られた。軟磁性板（９３１）の窪み（Ｉ）は、連続ループ状しるし（円）を形成しており、前記ループ状しるしが、円形のループ状形態のボイド（Ｖ）を囲んでいた。
【０１８７】
[0185]磁気アセンブリ（９３０）は、ｉ）軟磁性板（９３１）（幅（Ａ１）＝４０ｍｍ、厚さ（Ａ２）＝２ｍｍ）を備え、前記軟磁性板（９３１）は、円形ボイド（Ｖ）（直径（Ａ４）＝７ｍｍ、深さ（Ａ７）＝２ｍｍ）及び円形窪み（Ｉ）（直径（Ａ８）＝１２ｍｍ、厚さ（Ａ５）＝１ｍｍ、深さ（Ａ１０）＝１．６ｍｍ）を含んでいた。図９Ａ〜図９Ｃに示すように、円形ボイド（Ｖ）は、ループを規定するとともに、円形窪み（Ｉ）によって対称に囲まれていた。
【０１８８】
[0186]磁気アセンブリ（９３０）は、ｉｉ）ＮｄＦｅＢ  Ｎ４５で構成され、円形ボイド（Ｖ）により規定されたループ内に対称に配設された４つの円筒状双極子磁石（９３２ａ〜９３２ｄ）（直径（Ａ６）＝３ｍｍ、厚さ（Ａ７）＝２ｍｍ）を備えていた。前記４つの双極子磁石（９３２ａ〜９３２ｄ）はそれぞれ、Ｎ極が前記基板（９２０）表面側を向いた状態で、磁気軸が基板（９２０）表面と実質的に垂直であった（また、軟磁性板（９３１）と実質的に垂直であった）。第１の双極子磁石（９３２ａ）は、円形ボイド（Ｖ）により規定されたループ内に対称に配設され、一片のスコッチ（登録商標）両面テープ（１３ｍｍ×１３ｍｍ）（９３３）を用いて適所に保持した。その他３つの双極子磁石（９３２ｂ〜９３２ｄ）は、テープ（９３３）の下で重なり合って配設され、第１の双極子磁石（９３２ａ）と位置合わせされるとともに、すべてが同じ方向の磁気軸をそれぞれ有していた。双極子磁石（９３２ｂ〜９３２ｄ）は、それぞれの磁気軸の位置合わせによりもたらされる磁力によって、適所に保持されていた。図９Ｃに示すように、第１の双極子磁石（９３２ａ）の上面は、軟磁性板（９３１）の上面と同一平面であり、第４の双極子磁石（９３２ｄ）の底面は、軟磁性板（９３１）の底面の下側にあった。
【０１８９】
[0187]軟磁性板（９３１）の上面と基板（９２０）表面との間の距離（ｈ）は、０ｍｍであった。すなわち、コーティング組成物（９１０）を有する基板（９２０）は、磁気アセンブリ（９３０）すなわち軟磁性板（９３１）と直接接触して配置された。
【０１９０】
[0188]図９Ｄには、基板（９２０）を３０°〜−３０°傾斜させた様々な視角にて、図９Ａ〜図９Ｃに示す磁気アセンブリ（９３０）により生成された結果としてのＯＥＬを示している。
【０１９１】
[0189]このようにして得られたＯＥＬは、図８Ｄの実施例２に示す効果と同じように見えるが、これにより、磁気軸に沿って位置合わせされた複数すなわち２つ以上の双極子磁石が単一の双極子磁石により置き換え可能であることが示される。
【０１９２】
実施例４（図１０Ａ〜図１０Ｄ）
[0190]図１０Ａ〜図１０Ｃに示すように、磁気アセンブリ（１０３０）を使用して、基板（１０２０）上のコーティング層（１０１０）の血小板状光学可変磁性顔料粒子の少なくとも一部を配向させることにより、２つの入れ子になったしるし、特に、２つの入れ子になったループ状しるし（円形しるし）を示すＯＥＬが得られた。軟磁性板（１０３１）の突起（Ｐ）は、連続ループ状しるし（円）を形成しており、前記ループ状しるしが、円形のループ状形態のボイド（Ｖ）を囲んでいた。
【０１９３】
[0191]磁気アセンブリ（１０３０）は、ｉ）軟磁性板（１０３１）（幅（Ａ１）＝４０ｍｍ、厚さ（Ａ２＋Ａ１０）＝２（０．４＋１．６）ｍｍ）を備え、前記軟磁性板（１０３１）は、円形ボイド（Ｖ）（直径（Ａ４）＝４ｍｍ、深さ（Ａ７）＝２ｍｍ）及び円形突起（Ｐ）（直径（Ａ８）＝１０ｍｍ、厚さ（Ａ５）＝２ｍｍ、高さ（Ａ１０）＝１．６ｍｍ）を含んでいた。図１０Ａ〜図１０Ｃに示すように、円形ボイド（Ｖ）は、ループを規定するとともに、円形突起（Ｐ）によって対称に囲まれていた。
【０１９４】
[0192]磁気アセンブリ（１０３０）は、ｉｉ）ＮｄＦｅＢ  Ｎ４５で構成され、円形ボイド（Ｖ）により規定されたループ内に対称に配設された５つの円筒状双極子磁石（１０３２ａ〜１０３２ｅ）（直径（Ａ６）＝２ｍｍ、厚さ（Ａ７）＝２ｍｍ）を備えていた。前記５つの双極子磁石（１０３２ａ〜１０３２ｅ）はそれぞれ、Ｎ極が前記基板（１０２０）表面側を向いた状態で、磁気軸が基板（１０２０）表面と実質的に垂直であった（また、軟磁性板（１０３１）と実質的に垂直であった）。第１の双極子磁石（１０３２ａ）は、円形ボイド（Ｖ）により規定されたループ内に対称に配設され、一片のスコッチ（登録商標）両面テープ（１３ｍｍ×１０ｍｍ）（１０３３）を用いて適所に保持した。その他４つの双極子磁石（１０３２ｂ〜１０３２ｅ）は、テープ（１０３３）の下で重なり合って配設され、第１の双極子磁石（１０３２ａ）と位置合わせされるとともに、すべてが同じ方向の磁気軸をそれぞれ有していた。双極子磁石（１０３２ｂ〜１０３２ｅ）は、それぞれの磁気軸の位置合わせによりもたらされる磁力によって、適所に保持されていた。図１０Ｃに示すように、第１の双極子磁石（１０３２ａ）の上面は、軟磁性板（１０３１）の上面すなわち突起（Ｐ）の上面と同一平面であり、第５の双極子磁石（１０３２ｅ）の底面は、軟磁性板（１０３１）の底面の下側にあった。
【０１９５】
[0193]軟磁性板（１０３１）の上面と基板（１０２０）表面との間の距離（ｈ）は、０ｍｍであった。すなわち、コーティング組成物（１０１０）を有する基板（１０２０）は、磁気アセンブリ（１０３０）すなわち軟磁性板（１０３１）の突起（Ｐ）と直接接触して配置された。
【０１９６】
[0194]図１０Ｄには、基板（１０２０）を３０°〜−３０°傾斜させた様々な視角にて、図１０Ａ〜図１０Ｃに示す磁気アセンブリ（１０３０）により生成された結果としてのＯＥＬを示している。
【０１９７】
実施例５（図１１Ａ〜図１１Ｄ）
[0195]図１１Ａ〜図１１Ｃに示すように、磁気アセンブリ（１１３０）を使用して、基板（１１２０）上のコーティング層（１１１０）の血小板状光学可変磁性顔料粒子の少なくとも一部を配向させることにより、２つの入れ子になったしるし、特に、２つの入れ子になったループ状しるし（円形しるし及び正方形状しるし）を示すＯＥＬが得られた。軟磁性板（１１３１）の窪み（Ｉ）は、連続ループ状しるし（正方形）を形成しており、前記ループ状しるしが、円形のループ状形態のボイド（Ｖ）を囲んでいた。磁気アセンブリ（１１３０）は、ｉ）軟磁性板（１１３１）（幅（Ａ１）＝４０ｍｍ、厚さ（Ａ２）＝１．５ｍｍ）を備え、前記軟磁性板（１１３１）は、円形ボイド（Ｖ）（直径（Ａ４）＝５ｍｍ、深さ（Ａ７）＝１．５ｍｍ）及び正方形状窪み（Ｉ）（直径（Ａ８）＝（Ａ９）＝１２ｍｍ、厚さ（Ａ５）＝２ｍｍ、深さ（Ａ１０）＝１．１ｍｍ）を含んでいた。図１１Ａ〜図１１Ｃに示すように、円形ボイド（Ｖ）は、ループを規定するとともに、正方形状窪み（Ｉ）によって対称に囲まれていた。
【０１９８】
[0196]磁気アセンブリ（１１３０）は、ｉｉ）ＮｄＦｅＢ  Ｎ４５で構成され、円形ボイド（Ｖ）により規定されたループ内に対称に配設された４つの円筒状双極子磁石（１１３２ａ〜１１３２ｄ）を備えていた。前記４つの双極子磁石（１１３２ａ〜１１３２ｄ）はそれぞれ、Ｎ極が前記基板（１１２０）表面側を向いた状態で、磁気軸が基板（１１２０）表面と実質的に垂直であった（また、軟磁性板（１１３１）と実質的に垂直であった）。第１の双極子磁石（１１３２ａ）（直径（Ａ６）＝３ｍｍ、厚さ（Ａ１１）＝１ｍｍ）は、円形ボイド（Ｖ）により規定されたループ内に対称に配設され、一片のスコッチ（登録商標）両面テープ（１３ｍｍ×１２ｍｍ）（１１３３）を用いて適所に保持した。その他３つの双極子磁石（１１３２ｂ〜１１３２ｄ）（直径（Ａ６）＝３ｍｍ、厚さ（Ａ１２）＝２ｍｍ）は、テープ（１１３３）の下で重なり合って配設され、第１の双極子磁石（１１３２ａ）と位置合わせされるとともに、すべてが同じ方向の磁気軸をそれぞれ有していた。双極子磁石（１１３２ｂ〜１１３２ｄ）は、それぞれの磁気軸の位置合わせによりもたらされる磁力によって、適所に保持されていた。図１１Ｃに示すように、第１の双極子磁石（１１３２ａ）の上面は、軟磁性板（１１３１）の上面の下側０．５ｍｍにあり、第４の双極子磁石（１１３２ｄ）の底面は、軟磁性板（１１３１）の底面の下側にあった。
【０１９９】
[0197]軟磁性板（１１３１）の上面と基板（１１２０）表面との間の距離（ｈ）は、０ｍｍであった。すなわち、コーティング組成物（１１１０）を有する基板（１１２０）は、磁気アセンブリ（１１３０）すなわち軟磁性板（１１３１）と直接接触して配置された。
【０２００】
[0198]図１１Ｄには、基板（１１２０）を３０°〜−３０°傾斜させた様々な視角にて、図１１Ａ〜図１１Ｃに示す磁気アセンブリ（１１３０）により生成された結果としてのＯＥＬを示している。
【０２０１】
実施例６（図１２Ａ〜図１２Ｄ）
[0199]図１２Ａ〜図１２Ｃに示すように、磁気アセンブリ（１２３０）を使用して、基板（１２２０）上のコーティング層（１２１０）の血小板状光学可変磁性顔料粒子の少なくとも一部を配向させることにより、２つの入れ子になったしるし、特に、２つの入れ子になったループ状しるし（円形しるし）を示すＯＥＬが得られた。軟磁性板（１２３１）の窪み（Ｉ）は、連続ループ状しるし（円）を形成しており、前記ループ状しるしが、円形のループ状形態のボイド（Ｖ）を囲んでいた。
【０２０２】
[0200]磁気アセンブリ（１２３０）は、ｉ）軟磁性板（１２３１）（幅（Ａ１）＝４０ｍｍ、厚さ（Ａ２）＝２ｍｍ）を備え、前記軟磁性板（１２３１）は、円形ボイド（Ｖ）（直径（Ａ４）＝５ｍｍ、深さ（Ａ７）＝２ｍｍ）及び円形窪み（Ｉ）（直径（Ａ８）＝１５ｍｍ、厚さ（Ａ５）＝１ｍｍ、深さ（Ａ１０）＝１．６ｍｍ）を含んでいた。図１２Ａ〜図１２Ｃに示すように、円形ボイド（Ｖ）は、ループを規定するとともに、円形窪み（Ｉ）によって非対称に囲まれていた。
【０２０３】
[0201]磁気アセンブリ（１２３０）は、ｉｉ）ＮｄＦｅＢ  Ｎ４５で構成され、円形ボイド（Ｖ）により規定されたループ内に対称に配設された４つの円筒状双極子磁石（１２３２ａ〜１２３２ｄ）（直径（Ａ６）＝３ｍｍ、厚さ（Ａ７）＝２ｍｍ）を備えていた。前記４つの双極子磁石（１２３２ａ〜１２３２ｄ）はそれぞれ、Ｎ極が前記基板（１２２０）表面側を向いた状態で、磁気軸が基板（１２２０）表面と実質的に垂直であった（また、軟磁性板（１２３１）と実質的に垂直であった）。第１の双極子磁石（１２３２ａ）は、円形ボイド（Ｖ）により規定されたループ内に対称に配設され、一片のスコッチ（登録商標）両面テープ（１３ｍｍ×１２ｍｍ）（１２３３）を用いて適所に保持した。その他３つの双極子磁石（１２３２ｂ〜１２３２ｄ）は、テープ（１２３３）の下で重なり合って配設され、第１の双極子磁石（１２３２ａ）と位置合わせされるとともに、すべてが同じ方向の磁気軸をそれぞれ有していた。双極子磁石（１２３２ｂ〜１２３２ｄ）は、それぞれの磁気軸の位置合わせによりもたらされる磁力によって、適所に保持されていた。図１２Ｃに示すように、第１の双極子磁石（１２３２ａ）の上面は、軟磁性板（１２３１）の上面と同一平面であり、第４の双極子磁石（１２３２ｄ）の底面は、軟磁性板（１２３１）の底面の下側にあった。
【０２０４】
[0202]軟磁性板（１２３１）の上面と基板（７２０）表面との間の距離（ｈ）は、０ｍｍであった。すなわち、コーティング組成物（１２１０）を有する基板（１２２０）は、磁気アセンブリ（１２３０）すなわち軟磁性板（１２３１）と直接接触して配置された。
【０２０５】
[0203]図１２Ｄには、基板（１２２０）を３０°〜−３０°傾斜させた様々な視角にて、図１２Ａ〜図１２Ｃに示す磁気アセンブリ（１２３０）により生成された結果としてのＯＥＬを示している。
【０２０６】
実施例７（図１３Ａ〜図１３Ｄ）
[0204]図１３Ａ〜図１３Ｃに示すように、磁気アセンブリ（１３３０）を使用して、基板（１３２０）上のコーティング層（１３１０）の血小板状光学可変磁性顔料粒子の少なくとも一部を配向させることにより、２つの入れ子になったしるし、特に、２つの入れ子になったループ状しるし（２つの正六分岐星形しるし）を示すＯＥＬが得られた。軟磁性板（１３３１）の窪み（Ｉ）は、連続ループ状しるし（星）を形成しており、前記ループ状しるしが、星形のループ状形態のボイド（Ｖ）を囲んでいた。
【０２０７】
[0205]磁気アセンブリ（１３３０）は、ｉ）軟磁性板（１３３１）（幅（Ａ１）＝４０ｍｍ、厚さ（Ａ２）＝２ｍｍ）を備え、前記軟磁性板（１３３１）は、正六分岐星形ボイド（Ｖ）（外径（Ａ４）＝６ｍｍ、内径（Ａ４’）＝４ｍｍ、深さ（Ａ７）＝２ｍｍ）及び正六分岐星形窪み（Ｉ）（外径（Ａ９）＝１５ｍｍ、内形（Ａ８）＝８ｍｍ、厚さ（Ａ５）＝１ｍｍ、深さ（Ａ１０）＝１．６ｍｍ）を含んでいた。図１３Ａ〜図１３Ｃに示すように、星形ボイド（Ｖ）は、ループを規定するとともに、星形窪み（Ｉ）によって対称に囲まれていた。
【０２０８】
[0206]磁気アセンブリ（１３３０）は、ｉｉ）ＮｄＦｅＢ  Ｎ４５で構成され、星形ボイド（Ｖ）により規定されたループ内に対称に配設された３つの円筒状双極子磁石（１３３２ａ〜１３３２ｃ）（直径（Ａ６）＝３ｍｍ、厚さ（Ａ７）＝２ｍｍ）を備えていた。前記３つの双極子磁石（１３３２ａ〜１３３２ｃ）はそれぞれ、Ｎ極が前記基板（１３２０）表面側を向いた状態で、磁気軸が基板（１３２０）表面と実質的に垂直であった（また、軟磁性板（１３３１）と実質的に垂直であった）。第１の双極子磁石（１３３２ａ）は、星形ボイド（Ｖ）により規定されたループ内に対称に配設され、一片のスコッチ（登録商標）両面テープ（１３ｍｍ×１３ｍｍ）（１３３３）を用いて適所に保持した。その他２つの双極子磁石（１３３２ｂ及び１３３２ｃ）は、テープ（１３３３）の下で重なり合って配設され、第１の双極子磁石（１３３２ａ）と位置合わせされるとともに、すべてが同じ方向の磁気軸をそれぞれ有していた。双極子磁石（１３３２ｂ及び１３３２ｃ）は、それぞれの磁気軸の位置合わせによりもたらされる磁力によって、適所に保持されていた。図１３Ｃに示すように、第１の双極子磁石（１３３２ａ）の上面は、軟磁性板（１３３１）の上面と同一平面であり、第３の双極子磁石（１３３２ｃ）の底面は、軟磁性板（１３３１）の底面の下側にあった。
【０２０９】
[0207]軟磁性板（１３３１）の上面と基板（１３２０）表面との間の距離（ｈ）は、０ｍｍであった。すなわち、コーティング組成物（１３１０）を有する基板（１３２０）は、磁気アセンブリ（１３３０）すなわち軟磁性板（１３３１）と直接接触して配置された。
【０２１０】
[0208]図１３Ｄには、基板（１３２０）を３０°〜−３０°傾斜させた様々な視角にて、図１３Ａ〜図１３Ｃに示す磁気アセンブリ（１３３０）により生成された結果としてのＯＥＬを示している。
【０２１１】
実施例８（図１４Ａ〜図１４Ｄ）
[0209]図１４Ａ〜図１４Ｃに示すように、磁気アセンブリ（１４３０）を使用して、基板（１４２０）上のコーティング層（１４１０）の血小板状光学可変磁性顔料粒子の少なくとも一部を配向させることにより、２つの入れ子になったしるし、特に、２つの入れ子になったループ状しるし（２つの六分岐星形しるし）を示すＯＥＬが得られた。軟磁性板（１４３１）の６つの窪み（Ｉ）は、不連続ループ状しるし（星）を形成しており、前記ループ状しるしが、星形のループ状形態のボイド（Ｖ）を囲んでいた。
【０２１２】
[0210]磁気アセンブリ（１４３０）は、ｉ）軟磁性板（１４３１）（幅（Ａ１）＝４０ｍｍ、厚さ（Ａ２）＝１．５ｍｍ）を備え、前記軟磁性板（１４３１）は、正六分岐星形ボイド（Ｖ）（外径（Ａ４）＝６ｍｍ、内径（Ａ４’）＝４ｍｍ、深さ＝１．５ｍｍ）及び不連続な正六分岐星形窪み（Ｉ）を形成する６つの窪み（Ｉ）（直径（Ａ８）＝８．５ｍｍ、厚さ（Ａ５）＝１ｍｍ、深さ（Ａ１０）＝１．６ｍｍ、長さ（Ａ１３）＝３ｍｍ）を含んでいた。図１４Ａ〜図１４Ｃに示すように、星形ボイド（Ｖ）は、ループを規定するとともに、６つの窪み（Ｉ）で造られた不連続な正六分岐星形しるしによって対称に囲まれていた。
【０２１３】
[0211]磁気アセンブリ（１４３０）は、ｉｉ）ＮｄＦｅＢ  Ｎ４５で構成され、星形ボイド（Ｖ）により規定されたループ内に対称に配設された４つの円筒状双極子磁石（１４３２ａ〜１４３２ｄ）（直径（Ａ６）＝３ｍｍ、厚さ（Ａ７）＝２ｍｍ）を備えていた。前記４つの双極子磁石（１４３２ａ〜１４３２ｄ）はそれぞれ、Ｎ極が前記基板（１４２０）表面側を向いた状態で、磁気軸が基板（１４２０）表面と実質的に垂直であった（また、軟磁性板（１４３１）と実質的に垂直であった）。第１の双極子磁石（１４３２ａ）は、星形ボイド（Ｖ）により規定されたループ内に対称に配設され、一片のスコッチ（登録商標）両面テープ（１３ｍｍ×１３ｍｍ）（１４３３）を用いて適所に保持した。その他３つの双極子磁石（１４３２ｂ〜１４３２ｄ）は、テープ（１４３３）の下で重なり合って配設され、第１の双極子磁石（１４３２ａ）と位置合わせされるとともに、すべてが同じ方向の磁気軸をそれぞれ有していた。双極子磁石（１４３２ｂ及び１４３２ｃ）は、それぞれの磁気軸の位置合わせによりもたらされる磁力によって、適所に保持されていた。図１４Ｃに示すように、第１の双極子磁石（１４３２ａ）の上面は、軟磁性板（１４３１）の上面と同一平面であり、第４の双極子磁石（１４３２ｄ）の底面は、軟磁性板（１４３１）の底面の下側にあった。
【０２１４】
[0212]軟磁性板（１４３１）の上面と基板（１４２０）表面との間の距離（ｈ）は、０ｍｍであった。すなわち、コーティング組成物（１４１０）を有する基板（１４２０）は、磁気アセンブリ（１４３０）すなわち軟磁性板（１４３１）と直接接触して配置された。
【０２１５】
[0213]図１４Ｄには、基板（１４２０）を３０°〜−３０°傾斜させた様々な視角にて、図１４Ａ〜図１４Ｃに示す磁気アセンブリ（１４３０）により生成された結果としてのＯＥＬを示している。
【図１Ａ−１Ｂ】
2021531967.tif 000005
【図２Ａ】
2021531967.tif 000006
【図２Ｂ】
2021531967.tif 000007
【図３Ａ】
2021531967.tif 000008
【図３Ｂ】
2021531967.tif 000009
【図３Ｃ】
2021531967.tif 000010
【図３Ｄ】
2021531967.tif 000011
【図４Ａ】
2021531967.tif 000012
【図４Ｂ】
2021531967.tif 000013
【図５Ａ】
2021531967.tif 000014
【図５Ｂ】
2021531967.tif 000015
【図５Ｃ】
2021531967.tif 000016
【図５Ｄ】
2021531967.tif 000017
【図５Ｅ】
2021531967.tif 000018
【図５Ｆ】
2021531967.tif 000019
【図６Ａ】
2021531967.tif 000020
【図６Ｂ】
2021531967.tif 000021
【図６Ｃ】
2021531967.tif 000022
【図７Ａ】
2021531967.tif 000023
【図７Ｂ】
2021531967.tif 000024
【図７Ｃ】
2021531967.tif 000025
【図７Ｄ】
2021531967.tif 000026
【図８Ａ】
2021531967.tif 000027
【図８Ｂ】
2021531967.tif 000028
【図８Ｃ】
2021531967.tif 000029
【図８Ｄ】
2021531967.tif 000030
【図９Ａ】
2021531967.tif 000031
【図９Ｂ】
2021531967.tif 000032
【図９Ｃ】
2021531967.tif 000033
【図９Ｄ】
2021531967.tif 000034
【図１０Ａ】
2021531967.tif 000035
【図１０Ｂ】
2021531967.tif 000036
【図１０Ｃ】
2021531967.tif 000037
【図１０Ｄ】
2021531967.tif 000038
【図１１Ａ】
2021531967.tif 000039
【図１１Ｂ】
2021531967.tif 000040
【図１１Ｃ】
2021531967.tif 000041
【図１１Ｄ】
2021531967.tif 000042
【図１２Ａ】
2021531967.tif 000043
【図１２Ｂ】
2021531967.tif 000044
【図１２Ｃ】
2021531967.tif 000045
【図１２Ｄ】
2021531967.tif 000046
【図１３Ａ】
2021531967.tif 000047
【図１３Ｂ】
2021531967.tif 000048
【図１３Ｃ】
2021531967.tif 000049
【図１３Ｄ】
2021531967.tif 000050
【図１４Ａ】
2021531967.tif 000051
【図１４Ｂ】
2021531967.tif 000052
【図１４Ｃ】
2021531967.tif 000053
【図１４Ｄ】
2021531967.tif 000054
【国際調査報告】
2021531967.tif 000055
2021531967.tif 000056